(57)【要約】【課題】各色素間の色の混色が抑制され、表示媒体に含まれる特定のエレクトロクロミック色素が効率よく選択的に発色される表示媒体及び表示装置を提供する。  【解決手段】表示媒体１２によれば、電極２８と電極３２の内の、電極３２側に接触配置した多孔質層３４にＥＣ１色素３６を保持させ、電解質層２４中にＥＣ２色素３８を分散させた状態とする。そしてＥＣ１色素３６及びＥＣ２色素３８として、互いに発色状態の色が異なり、式（１）の関係を満たし、且つ双方を酸化型色素または還元型色素とする。Ｅ１＜Ｅ２  式（１）（式（１）中、Ｅ１は、前記第１のエレクトロクロミック色素が消色状態から発色状態へ変化するために前記一対の電極間に印加される電圧の閾値の絶対値を示し、Ｅ２は、前記第２のエレクトロクロミック色素が消色状態から発色状態へ変化するために前記一対の電極間に印加される電圧の閾値の絶対値を示す。）【選択図】図１
2010134308.tif 000002
【特許請求の範囲】
【請求項１】
間隙をもって配置された一対の電極と、
前記一対の電極間に配置された電解質と、
前記一対の電極の向かい合う面の少なくとも一方に配置された導電性を有する多孔質層と、
前記多孔質層に保持された第1のエレクトロクロミック色素と、
前記電解質中に分散され、前記第1のエレクトロクロミック色素とは異なる色に発色する第２のエレクトロクロミック色素と、
を備え、
前記第1のエレクトロクロミック色素及び前記第２のエレクトロクロミック色素の双方が、電気化学的な酸化反応により発色し還元反応により消色する酸化型色素、または電気化学的な還元反応により発色し酸化反応により消色する還元型色素であり、
前記第1のエレクトロクロミック色素及び前記第２のエレクトロクロミック色素の消色状態から発色状態へ変化するために前記一対の電極間に印加される電圧の閾値が下記式（１）の関係を満たす表示媒体。
Ｅ１＜Ｅ２      式（１）
（式（１）中、Ｅ１は、前記第１のエレクトロクロミック色素が消色状態から発色状態へ変化するために前記一対の電極間に印加される電圧の閾値の絶対値を示し、
Ｅ２は、前記第２のエレクトロクロミック色素が消色状態から発色状態へ変化するために前記一対の電極間に印加される電圧の閾値の絶対値を示す。）
【請求項２】
前記第1のエレクロトクロミック色素及び前記第２のエレクトロクロミック色素は、該第1のエレクトロクロミック色素と該第２のエレクトロクロミック色素との分子間における電子の授受による酸化還元反応により一方が発色状態で他方が消色状態となることを特徴とする請求項１に記載の表示媒体。
【請求項３】
前記第１のエレクトロクロミック色素は、前記発色状態において互いに異なる複数種類の色に発色し、各種類の色へ変化するために前記一対の電極間に印加される電圧の閾値が互いに異なることを特徴とする請求項１または請求項２に記載の表示媒体。
【請求項４】
前記第２のエレクトロクロミック色素は、前記発色状態において互いに異なる複数種類の色に発色し、各種類の色へ変化するために前記一対の電極間に印加される電圧の閾値が互いに異なることを特徴とする請求項１〜請求項３の何れか１項に記載の表示媒体。
【請求項５】
前記多孔質層に保持され、前記第１のエレクトロクロミック色素及び前記第２のエレクトロクロミック色素とは異なる色に発色する第３のエレクトロクロミック色素と、
前記電解質中に分散され、前記第１のエレクトロクロミック色素、前記第２のエレクトロクロミック色素、及び前記第３のエレクトロクロミック色素とは異なる色に発色する第４のエレクトロクロミック色素と、
を備え、
前記第３のエレクトロクロミック色素及び前記第４のエレクトロクロミック色素の双方は、
前記第１のエレクトロクロミック色素及び前記第２のエレクトロクロミック色素の双方が前記還元型色素のときには前記酸化型色素であり、前記第1のエレクトロクロミック色素及び前記第２のエレクトロクロミック色素の双方が前記酸化型色素のときには前記還元型色素であり、
前記第３のエレクトロクロミック色素及び前記第４のエレクトロクロミック色素の、消色状態から発色状態へ変化するために前記一対の電極間に印加される電圧の閾値が下記式（２）の関係を満たすことを特徴とする請求項１〜請求項４の何れか１項に記載の表示媒体。
Ｅ３＜Ｅ４      式（２）
（式（２）中、Ｅ３は、前記第３のエレクトロクロミック色素が消色状態から発色状態へ変化するために前記一対の電極間に印加される電圧の閾値の絶対値を示し、
Ｅ４は、前記第４のエレクトロクロミック色素が消色状態から発色状態へ変化するために前記一対の電極間に印加される電圧の閾値の絶対値を示す。）
【請求項６】
前記第３のエレクロトクロミック色素及び前記第４のエレクトロクロミック色素は、該第３のエレクトロクロミック色素と該第４のエレクトロクロミック色素との分子間における電子の授受による酸化還元反応により一方が発色状態で他方が消色状態となることを特徴とする請求項５に記載の表示媒体。
【請求項７】
前記第３のエレクトロクロミック色素は、前記発色状態において互いに異なる複数種類の色に発色し、各種類の色へ変化するために前記一対の電極間に印加される電圧の閾値が互いに異なることを特徴とする請求項５または請求項６に記載の表示媒体。
【請求項８】
前記第４のエレクトロクロミック色素は、前記発色状態において互いに異なる複数種類の色に発色し、各種類の色へ変化するために前記一対の電極間に印加される電圧の閾値が互いに異なることを特徴とする請求項５〜請求項７の何れか１項に記載の表示媒体。
【請求項９】
前記電解質が非発色の酸化還元剤を含むことを特徴とする請求項１〜請求項８の何れか１項に記載の表示媒体。
【請求項１０】
前記一対の電極の互いに向かい合う面の内の、前記多孔質層の設けられていない側に、非発色の酸化還元剤が保持されたことを特徴とする請求項１〜請求項９の何れか１項に記載の表示媒体。
【請求項１１】
前記一対の電極の互いに向かい合う面の内の、前記多孔質層の設けられていない側に、電荷を蓄積する電荷蓄積部材が設けられたことを特徴とする請求項１〜請求項１０の何れか１項に記載の表示媒体。
【請求項１２】
間隙をもって配置された一対の電極と、
前記一対の電極間に配置された電解質と、
前記一対の電極の向かい合う面の少なくとも一方に配置された導電性を有する多孔質層と、
前記多孔質層に保持された第1のエレクトロクロミック色素と、
前記電解質中に分散され、前記第1のエレクトロクロミック色素とは異なる色に発色する第２のエレクトロクロミック色素と、
を備え、
前記第1のエレクトロクロミック色素及び前記第２のエレクトロクロミック色素の双方が、電気化学的な酸化反応により発色し還元反応により消色する酸化型色素、または電気化学的な還元反応により発色し酸化反応により消色する還元型色素であり、
前記第1のエレクトロクロミック色素及び前記第２のエレクトロクロミック色素の消色状態から発色状態へ変化するために前記一対の電極間に印加される電圧の閾値が下記式（３）の関係を満たす表示媒体と、
前記一対の電極に電圧を印加する電圧印加装置と、
を備えた事を特徴とする表示装置。
Ｅ１＜Ｅ２      式（３）
（式（３）中、Ｅ１は、前記第１のエレクトロクロミック色素が消色状態から発色状態へ変化するために前記一対の電極間に印加される電圧の閾値の絶対値を示し、
Ｅ２は、前記第２のエレクトロクロミック色素が消色状態から発色状態へ変化するために前記一対の電極間に印加される電圧の閾値の絶対値を示す。）
【請求項１３】
前記第1のエレクロトクロミック色素及び前記第２のエレクトロクロミック色素は、該第1のエレクトロクロミック色素と該第1のエレクトロクロミック色素との分子間における電子の授受による酸化還元反応により一方が発色状態で他方が消色状態となることを特徴とする請求項１２に記載の表示装置。
【請求項１４】
前記第１のエレクトロクロミック色素が消色状態から発色状態へ変化するために前記一対の電極間に印加される電圧の閾値に向かって連続的または段階的に変化する電圧を前記一対の電極間に印加した後に、
前記第２のエレクトロクロミック色素が消色状態から発色状態へ変化するために前記一対の電極間に印加される電圧の閾値に向かって連続的または段階的に変化する電圧を前記一対の電極間に印加するように、
前記電圧印加装置を制御する制御装置を更に備えた請求項１２または請求項１３に記載の表示装置。
【発明の詳細な説明】
【技術分野】
【０００１】
本発明は、表示媒体及び表示装置に関する。
【背景技術】
【０００２】
電気化学的な酸化還元反応によって物質の光吸収が可逆的に変化する色素、いわゆるエレクトロクロミック色素（以下、「ＥＣ色素」と称する場合あり。）を用いた表示媒体が知られている。この表示媒体は、例えば、透明電極間にＥＣ色素を含む薄膜と電解液又は電解質層とを積層した構造、又は、ＥＣ色素を電解液に溶解した構造を持つ。この表示媒体は、積層したＥＣ色素を含む薄膜と電解質層とに、透明電極を介して電圧を印加することにより、電気化学的な酸化還元反応によって、ＥＣ色素を含む薄膜の全面が可逆的に発消色反応する。
【０００３】
ＥＣ色素を用いた表示媒体は、駆動電圧が低く、画像保持性に優れ、光吸収型であるので、強い外光下でも明瞭な視野角依存性のない表示が得られる。このため、自動車用防眩ミラーや調光ガラスとして優れた特性を有している。また、ＥＣ色素を用いた表示媒体は、偏光板等が不要であり、視野角依存性がなく受光型で視認性に優れ、構造が簡単で大型化が容易である。更に、前記ＥＣ色素を含む薄膜の選択により多様な色調が得られ、電子の移動を遮断し酸化還元状態を保持するだけで表示状態が静止される。また、ＥＣ色素を用いた表示媒体は、表示状態を維持するのに電力が不要であり、消費電力が少ない等の種々の利点を有する。
【０００４】
ＥＣ色素を用いた表示媒体としては、様々な技術が開示されている。
例えば、特許文献１には、多孔質層３４を少なくとも一方の表面に形成した一対の透明電極を、該多孔質層３４同士が対向するように配置した間に、電解質層を挟んだ構成の表示媒体とし、この多孔質層３４を、互いに異なる種類のＥＣ色素を保持した多孔質層の複数積層された構成とした技術が提案されている。
【０００５】
特許文献２には、酸化還元電位及びヒステリシス特性の何れかの異なる複数種類のエレクトロクロミック色素が電解質層に含有された構成、及び多孔質層にＥＣ色素が保持された構成が提案されている。
【０００６】
特許文献３には、表示電極の対向電極側の表面に、異なる色を発色し、且つ発色状態になるための閾値電圧、消色状態になるための閾値電圧、充分な色濃度に発色するための必要電荷量、または充分に消色するための必要電荷量の内の少なくともいずれかの異なる２種類以上のエレクトロクロミック組成物を積層または混合して形成した表示層を有する構成が提案されている。
【０００７】
また、特許文献４には、ＥＣ色素としてトリフェニルメタン化合物の吸着された多孔質層を有する表示媒体が提案されている。
【特許文献１】特開２００３−２５５４００号公報
【特許文献２】特開２００４−１５１２６５号公報
【特許文献３】特開２００６−１−６６６９号公報
【特許文献４】特開２００７−５２１７１号公報
【発明の開示】
【発明が解決しようとする課題】
【０００８】
本発明は、本発明の構成を有さない場合に比べて、各色素間の色の混色が抑制され、表示媒体に含まれる特定のエレクトロクロミック色素が効率よく選択的に発色される表示媒体及び表示装置を提供することを目的とする。
【課題を解決するための手段】
【０００９】
請求項１に係る発明は、間隙をもって配置された一対の電極と、前記一対の電極間に配置された電解質と、前記一対の電極の向かい合う面の少なくとも一方に配置された導電性を有する多孔質層と、前記多孔質層に保持された第1のエレクトロクロミック色素と、前記電解質中に分散され、前記第1のエレクトロクロミック色素とは異なる色に発色する第２のエレクトロクロミック色素と、を備え、前記第1のエレクトロクロミック色素及び前記第２のエレクトロクロミック色素の双方が、電気化学的な酸化反応により発色し還元反応により消色する酸化型色素、または電気化学的な還元反応により発色し酸化反応により消色する還元型色素であり、前記第1のエレクトロクロミック色素及び前記第２のエレクトロクロミック色素の消色状態から発色状態へ変化するために前記一対の電極間に印加される電圧の閾値が下記式（１）の関係を満たす表示媒体である。
【００１０】
Ｅ１＜Ｅ２      式（１）
【００１１】
式（１）中、Ｅ１は、前記第１のエレクトロクロミック色素が消色状態から発色状態へ変化するために前記一対の電極間に印加される電圧の閾値の絶対値を示し、
Ｅ２は、前記第２のエレクトロクロミック色素が消色状態から発色状態へ変化するために前記一対の電極間に印加される電圧の閾値の絶対値を示す。
【００１２】
請求項２に係る発明は、前記第1のエレクロトクロミック色素及び前記第２のエレクトロクロミック色素は、該第1のエレクトロクロミック色素と該第２のエレクトロクロミック色素との分子間における電子の授受による酸化還元反応により一方が発色状態で他方が消色状態となることを特徴とする請求項１に記載の表示媒体である。
【００１３】
請求項３に係る発明は、前記第１のエレクトロクロミック色素は、前記発色状態において互いに異なる複数種類の色に発色し、各種類の色へ変化するために前記一対の電極間に印加される電圧の閾値が互いに異なることを特徴とする請求項１または請求項２に記載の表示媒体である。
【００１４】
請求項４に係る発明は、前記第２のエレクトロクロミック色素は、前記発色状態において互いに異なる複数種類の色に発色し、各種類の色へ変化するために前記一対の電極間に印加される電圧の閾値が互いに異なることを特徴とする請求項１〜請求項３の何れか１項に記載の表示媒体である。
【００１５】
請求項５に係る発明は、前記多孔質層に保持され、前記第１のエレクトロクロミック色素及び前記第２のエレクトロクロミック色素とは異なる色に発色する第３のエレクトロクロミック色素と、前記電解質中に分散され、前記第１のエレクトロクロミック色素、前記第２のエレクトロクロミック色素、及び前記第３のエレクトロクロミック色素とは異なる色に発色する第４のエレクトロクロミック色素と、を備え、前記第３のエレクトロクロミック色素及び前記第４のエレクトロクロミック色素の双方は、前記第１のエレクトロクロミック色素及び前記第２のエレクトロクロミック色素の双方が前記還元型色素のときには前記酸化型色素であり、前記第1のエレクトロクロミック色素及び前記第２のエレクトロクロミック色素の双方が前記酸化型色素のときには前記還元型色素であり、前記第３のエレクトロクロミック色素及び前記第４のエレクトロクロミック色素の、消色状態から発色状態へ変化するために前記一対の電極間に印加される電圧の閾値が下記式（２）の関係を満たすことを特徴とする請求項１〜請求項４の何れか１項に記載の表示媒体である。
【００１６】
Ｅ３＜Ｅ４      式（２）
【００１７】
式（２）中、Ｅ３は、前記第３のエレクトロクロミック色素が消色状態から発色状態へ変化するために前記一対の電極間に印加される電圧の閾値の絶対値を示し、
Ｅ４は、前記第４のエレクトロクロミック色素が消色状態から発色状態へ変化するために前記一対の電極間に印加される電圧の閾値の絶対値を示す。
【００１８】
請求項６に係る発明は、前記第３のエレクロトクロミック色素及び前記第４のエレクトロクロミック色素は、該第３のエレクトロクロミック色素と該第４のエレクトロクロミック色素との分子間における電子の授受による酸化還元反応により一方が発色状態で他方が消色状態となることを特徴とする請求項５に記載の表示媒体である。
【００１９】
請求項７に係る発明は、前記第３のエレクトロクロミック色素は、前記発色状態において互いに異なる複数種類の色に発色し、各種類の色へ変化するために前記一対の電極間に印加される電圧の閾値が互いに異なることを特徴とする請求項５または請求項６に記載の表示媒体である。
【００２０】
請求項８に係る発明は、前記第４のエレクトロクロミック色素は、前記発色状態において互いに異なる複数種類の色に発色し、各種類の色へ変化するために前記一対の電極間に印加される電圧の閾値が互いに異なることを特徴とする請求項５〜請求項７の何れか１項に記載の表示媒体である。
【００２１】
請求項９に係る発明は、前記電解質が非発色の酸化還元剤を含むことを特徴とする請求項１〜請求項８の何れか１項に記載の表示媒体である。
【００２２】
請求項１０に係る発明は、前記一対の電極の互いに向かい合う面の内の、前記多孔質層の設けられていない側に、非発色の酸化還元剤が保持されたことを特徴とする請求項１〜請求項９の何れか１項に記載の表示媒体である。
【００２３】
請求項１１に係る発明は、前記一対の電極の互いに向かい合う面の内の、前記多孔質層の設けられていない側に、電荷を蓄積する電荷蓄積部材が設けられたことを特徴とする請求項１〜請求項１０の何れか１項に記載の表示媒体である。
【００２４】
請求項１２に係る発明は、間隙をもって配置された一対の電極と、前記一対の電極間に配置された電解質と、前記一対の電極の向かい合う面の少なくとも一方に配置された導電性を有する多孔質層と、前記多孔質層に保持された第1のエレクトロクロミック色素と、前記電解質中に分散され、前記第1のエレクトロクロミック色素とは異なる色に発色する第２のエレクトロクロミック色素と、を備え、前記第1のエレクトロクロミック色素及び前記第２のエレクトロクロミック色素の双方が、電気化学的な酸化反応により発色し還元反応により消色する酸化型色素、または電気化学的な還元反応により発色し酸化反応により消色する還元型色素であり、前記第1のエレクトロクロミック色素及び前記第２のエレクトロクロミック色素の消色状態から発色状態へ変化するために前記一対の電極間に印加される電圧の閾値が下記式（３）の関係を満たす表示媒体と、前記一対の電極に電圧を印加する電圧印加装置と、を備えた事を特徴とする表示装置である。
【００２５】
Ｅ１＜Ｅ２      式（３）
【００２６】
式（３）中、Ｅ１は、前記第１のエレクトロクロミック色素が消色状態から発色状態へ変化するために前記一対の電極間に印加される電圧の閾値の絶対値を示し、Ｅ２は、前記第２のエレクトロクロミック色素が消色状態から発色状態へ変化するために前記一対の電極間に印加される電圧の閾値の絶対値を示す。
【００２７】
請求項１３に係る発明は、前記第1のエレクロトクロミック色素及び前記第２のエレクトロクロミック色素は、該第1のエレクトロクロミック色素と該第２のエレクトロクロミック色素との分子間における電子の授受による酸化還元反応により一方が発色状態で他方が消色状態となることを特徴とする請求項１２に記載の表示装置である。
【００２８】
請求項１４に係る発明は、前記第１のエレクトロクロミック色素が消色状態から発色状態へ変化するために前記一対の電極間に印加される電圧の閾値に向かって連続的または段階的に変化する電圧を前記一対の電極間に印加した後に、前記第２のエレクトロクロミック色素が消色状態から発色状態へ変化するために前記一対の電極間に印加される電圧の閾値に向かって連続的または段階的に変化する電圧を前記一対の電極間に印加するように、前記電圧印加装置を制御する制御装置を更に備えた請求項１２または請求項１３に記載の表示装置である。
【発明の効果】
【００２９】
請求項１に係る発明によれば、本発明の構成を有しない場合に比べて、各色素間の色の混色が抑制され、表示媒体に含まれる特定のエレクトロクロミック色素が効率よく選択的に発色される、という効果を奏する。
【００３０】
請求項２に係る発明によれば、本発明の構成を有しない場合に比べて、特定のエレクトロクロミック色素が効率よく選択的に発色される、という効果を奏する。
【００３１】
請求項３に係る発明によれば、本発明の構成を有しない場合に比べて、容易に更なる多色表示が実現される、という効果を奏する。
【００３２】
請求項４に係る発明によれば、本発明の構成を有しない場合に比べて、容易に更なる多色表示が実現される、という効果を奏する。
【００３３】
請求項５に係る発明によれば、本発明の構成を有しない場合に比べて、簡易な構成で容易に更なる多色表示が実現される、という効果を奏する。
【００３４】
請求項６に係る発明によれば、本発明の構成を有しない場合に比べて、特定のエレクトロクロミック色素が効率よく選択的に発色される、という効果を奏する。
【００３５】
請求項７に係る発明によれば、本発明の構成を有しない場合に比べて、容易に更なる多色表示が実現される、という効果を奏する。
【００３６】
請求項８に係る発明によれば、本発明の構成を有しない場合に比べて、容易に更なる多色表示が実現される、という効果を奏する。
【００３７】
請求項９に係る発明によれば、本発明の構成を有しない場合に比べて、酸化還元反応が促進される、という効果を奏する。
【００３８】
請求項１０に係る発明によれば、本発明の構成を有しない場合に比べて、酸化還元反応が促進される、という効果を奏する。
【００３９】
請求項１１に係る発明によれば、本発明の構成を有しない場合に比べて、酸化還元反応が促進される、という効果を奏する。
【００４０】
請求項１２に係る発明によれば、本発明の構成を有しない場合に比べて、各色素間の色の混色が抑制され、表示媒体に含まれる特定のエレクトロクロミック色素が効率よく選択的に発色される、という効果を奏する。
【００４１】
請求項１３に係る発明によれば、本発明の構成を有しない場合に比べて、各色素間の色の混色が抑制され、表示媒体に含まれる特定のエレクトロクロミック色素が効率よく選択的に発色される、という効果を奏する。
【００４２】
請求項１４に係る発明によれば、本発明の構成を有しない場合に比べて、更に特定のエレクトロクロミック色素が効率よく選択的に発色され、且つ繰り返し表示による劣化が抑制される、という効果を奏する。
【発明を実施するための最良の形態】
【００４３】
以下、本発明の実施形態について図面を参照しつつ説明する。なお、作用・機能が同じ働きを担う部材には、全図面を通して同じ符合を付与し、重複する説明を省略する場合がある。
【００４４】
本実施の形態では、表示装置１０は、図１に示すように、表示媒体１２と、表示媒体１２に電圧を印加する電圧印加部１４と、制御部１６と、を含んで構成されている。
【００４５】
表示媒体１２は、画像表示面とされる表示基板２０と、表示基板２０に間隙をもって対向する背面基板２２と、表示基板２０と背面基板２２との基板間に充填された電解質層２４と、を含んだ構成とされている。また、表示基板２０と背面基板２２との基板間の、少なくとも表示基板２０の背面基板２２との向かい合う面には、導電性または半導電性の多孔質層３４が積層されている。さらに、この表示基板２０と背面基板２２との基板間には、反射層４０が設けられている。
【００４６】
なお、本実施の形態において「導電性」及び「導電」とは、体積抵抗率が１０2Ω・ｃｍ未満を意味している。また、下記で示される「半導電性」及び「半導」とは、体積抵抗率が１０２Ωｃｍ以上１０５Ωｃｍ以下を意味している。
【００４７】
多孔質層３４には、エレクトロクロミック色素（以下、ＥＣ色素と称する場合がある）として、第１のエレクトロミック色素（以下、ＥＣ１色素と称する場合がある）３６が保持されている。また、電解質層２４中には、エレクトロクロミック色素として、第２のエレクトロクロミック色素（以下、ＥＣ２色素と称する場合がある）３８が分散されている。
【００４８】
エレクトロクロミック色素は、詳細は後述するが、電気化学的な酸化反応及び還元反応の少なくとも一方により発色または消色する色素である。本実施の形態の表示媒体１２では、互いに異なる色に発色する少なくとも２種類のエレクトロクロミック色素が表示基板２０と背面基板２２との基板間に含有されており、一方（本実施の形態ではＥＣ１色素３６）のエレクトロクロミック色素は多孔質層３４に保持されており、他方（本実施の形態ではＥＣ２色素３８）のエレクトロクロミック色素は電解質層２４中に分散されている。
【００４９】
なお、これらの多孔質層３４に保持されたＥＣ１色素３６と、電解質層２４中に分散されたＥＣ２色素３８と、は、双方とも酸化型色素、または双方とも還元型色素、とされている。このため、ＥＣ１色素３６が酸化型色素である場合には、ＥＣ２色素３８も酸化型色素とされ、ＥＣ１色素３６が還元型色素である場合には、ＥＣ２色素３８も還元型色素とされている。
【００５０】
この酸化型色素とは、電気化学的な還元反応により消色して消色状態となり、酸化反応により発色して発色状態となるＥＣ色素である。還元型色素とは、電気化学的な酸化反応により消色して消色状態となり、還元反応により発色して発色状態となるＥＣ色素である。
なお、上記「発色状態」とは、発色した状態を示し、少なくとも可視光領域に吸収ピークを有する状態とされ、着色された状態として視認される状態を意味している。また、「消色状態」とは、消色された状態を示し、少なくとも、可視光領域以外の領域に吸収ピークを有する状態とされ、無色または極淡色の消色された状態として視認される状態を意味している。
【００５１】
また、多孔質層３４に保持されたＥＣ１色素３６、及び電解質層２４中に分散されたＥＣ２色素３８、の各々について、消色状態から発色状態へ変化するために電極２８と電極３２との間に印加される電圧の閾値は、下記式（１）の関係を満たしている。
【００５２】
Ｅ１＜Ｅ２      式（１）
【００５３】
式（１）中、Ｅ１は、多孔質層３４に保持されたＥＣ１色素３６が消色状態から発色状態へ変化するために電極２８及び電極３２の電極間に印加される電圧の閾値の絶対値を示し、Ｅ２は、電解質層２４中に分散されたＥＣ２色素３８が消色状態から発色状態へ変化するために該電極間に印加される電圧の閾値の絶対値を示す。
【００５４】
ＥＣ１色素３６及びＥＣ２色素３８の上記閾値の関係が上記式（１）の関係を満たし、且つＥＣ１色素３６が多孔質層３４に保持され、ＥＣ２色素３８が電解質層２４中に分散された状態とされていることで、本実施の形態の表示媒体１２では、ＥＣ１色素３６とＥＣ２色素３８との分子間における電子の授受による酸化還元反応により、一方が発色状態で他方が消色状態となる。このため、双方のＥＣ色素が同時に発色した状態となることが抑制され、各色素間の発色状態における色の混色が抑制される。このため、表示媒体１２に含まれる特定のエレクトロクロミック色素が効率よく選択的に発色されることとなる。具体的な作用、及び具体的なエレクトロクロミック色素の詳細については、後述する。
【００５５】
―表示基板及び背面基板―
表示基板２０は、支持基板２６上に電極２８が積層された構成されている。また、背面基板２２は、支持基板３０上に電極３２が積層された構成とされている。表示基板２０及び背面基板２２の内の少なくとも表示基板２０は、透明とされている。なお、本実施の形態において透光性及び透明とは、可視光の平均透過率が８０％以上であることを示している。
【００５６】
前記電極２８及び電極３２の各々の設けられる支持基板２６及び支持基板３０としては、電極２８及び電極３２の各々を配置するための基材として使用され、その材質、形状、構造、大きさ等については、特に制限はなく適宜設計される。
これらの支持基板２６及び支持基板３０としては、例えば、ガラス板、高分子フイルム、などが好適に挙げられる。高分子フイルムの材料としては、テトラアセチルセルロース（ＴＡＣ）、ポリエチレンテレフタレート（ＰＥＴ）、ポリエチレンナフタレート（ＰＥＮ）、シンジオタクチックポリスチレン（ＳＰＳ）、ポリフェニレンスルフィド（ＰＰＳ）、ポリカーボネート（ＰＣ）、ポリアリレート（ＰＡｒ）、ポリスルフォン（ＰＳＦ）、ポリエステルスルフォン（ＰＥＳ）、ポリエーテルイミド（ＰＥＩ）、環状ポリオレフィン、ブロム化フェノキシ、などが挙げられる。
【００５７】
電極２８及び電極３２としては、透明で電気を通すものであれば特に制限はなく、目的に応じて適宜選択され、例えば、酸化スズインジウム（ＩＴＯ）、酸化スズ（ＮＥＳＡ）、フッ素をドープした酸化スズ（ＦＴＯ）、酸化インジウム、酸化亜鉛、白金、金、銀、ロジウム、銅、クロム、炭素等が挙げられる。これらの中でも、酸化錫−酸化インジウム（ＩＴＯ）、酸化錫、酸化亜鉛などに代表される金属酸化物が好ましく用いられ、更に、表面抵抗値が低い、耐熱性が良い、化学的な安定性がある、光透過率が高い、等の点からフッ素をドーピングした酸化スズ（ＦＴＯ）、酸化スズインジウム（ＩＴＯ）が好ましい。
【００５８】
特に、本実施の形態の表示媒体１２では、電極２８に接触した状態で導電性または半導電性の多孔質層３４を配置させることから、多孔質層３４に接触しても化学的に安定である必要があることからも、酸化物たる酸化スズ（ＦＴＯ）や酸化スズインジウム（ＩＴＯ）は好適である。
【００５９】
これらの電極２８及び電極３２の厚みは、特に制限がなく、目的に応じて適宜選択されるが、例えば、０．１μｍ以上、更に具体的には０．１μｍ以上２０μｍ以下であるのが一般的である。
【００６０】
これらの電極２８及び電極３２は、スパッタ法、ゾルゲル法、印刷法により形成される。また、表示媒体１２において、目視方向から見て最も遠い方の電極（本実施の形態では電極３２）としては、酸化錫−酸化インジウム（ＩＴＯ）、酸化錫、酸化亜鉛などに代表される金属酸化物層の他に、導電性高分子や、カーボン、銅、アルミニウム、金、銀、ニッケル、プラチナなどに代表される金属層を用いてもよい。
【００６１】
―多孔質層―
多孔質層３４は、電極２８に接して積層されており、導電性を有している。なお、本実施の形態では、多孔質層３４は、電極２８と電極３２の内の、表示面側に設けられた電極２８に接触して積層されて設けられている場合を説明するが、電極２８と電極３２との双方の向かい合う面に接触して積層された構成であってもよい。
【００６２】
多孔質層３４は、その表面及び内部に、ＥＣ１色素３６を担持可能な微細孔を多く有するよう、多孔質の構成となっている。この多孔質層３４は、単層構造であってもよいが、多層構造であってもよい。
【００６３】
多孔質層３４の比表面積は、１ｍ2／ｇ以上５０００ｍ2／ｇ以下が好ましく、１０ｍ2／ｇ以上２５００ｍ2／ｇ以下がより好ましい。ここで、比表面積は窒素ガスの吸着量から求めたＢＥＴ比表面積を意味する。比表面積が小さすぎるとＥＣ１色素３６の吸着量が充分でなくなり、本発明の目的を達成できなくなる場合がある。
多孔質層３４の厚さ（多層構造の場合には合算した厚さ）は、１μｍ以上２００μｍ以下であることが好ましく、５μｍ以上５０μｍ以下であることがより好ましい。１μｍよりも薄いと、吸着されるＥＣ色素量が減るために表示性能が低下し、２００μｍよりも厚いと透明性の低下や駆動電圧の上昇を招く場合がある。
【００６４】
多孔質層３４は、いかなる構成であってもよいが、導体粒子を充填させることで多孔質状態を形成することが製造の簡便さから好ましい。多孔質層３４に含まれる導体粒子としては、特に制限はなく、目的に応じて適宜選択され、例えば、単体半導体、酸化物半導体、化合物半導体、有機半導体、複合体酸化物半導体、又はこれらの混合物が挙げられ、これらにはドーパントとして不純物が含まれていてもよい。なお、半導体の形態の制限は特になく、単結晶、多結晶、非晶質又はこれらの混合形態であってもよい。
【００６５】
前記単体半導体としては、例えば、シリコン（Ｓｉ）、ゲルマニウム（Ｇｅ）、テルル（Ｔｅ）、などが挙げられる。
【００６６】
前記酸化物半導体は、金属酸化物で半導体の性質を持つものであり、例えば、ＴｉＯ2，ＳｎＯ2、Ｆｅ2Ｏ3、ＳｒＴｉＯ3、ＷＯ3、ＺｎＯ、ＺｒＯ2、Ｔａ2Ｏ5、Ｎｂ2Ｏ5、Ｖ2Ｏ5、Ｉｎ2Ｏ3、ＣｄＯ、ＭｎＯ，ＣｏＯ、ＴｉＳｒＯ3、ＫＴｉＯ3、Ｃｕ2Ｏ、チタン酸ナトリウム、チタン酸バリウム、ニオブ酸カリウム、などが挙げられる。
【００６７】
前記化合物半導体としては、例えば、カドミウムの硫化物、亜鉛の硫化物、鉛の硫化物、銀の硫化物、アンチモンの硫化物、ビスマスの硫化物、カドミウムのセレン化物、鉛のセレン化物、カドミウムのテルル化物、亜鉛のリン化物、ガリウムのリン化物、インジウムのリン化物、カドミウムのリン化物、ガリウム−ヒ素のセレン化物、銅−インジウムのセレン化物、銅−インジウムの硫化物、などが挙げられる。
【００６８】
前記有機半導体としては、例えば、ポリチオフェン、ポリピロール、ポリアセチレン、ポリフェニレンビニレン、ポリフェニレンスルフィド、等が挙げられる。
【００６９】
前記複合体酸化物半導体としては、例えば、ＳｎＯ2−ＺｎＯ、Ｎｂ2Ｏ5−ＳｒＴｉＯ3、Ｎｂ2Ｏ5−Ｔａ2Ｏ5、Ｎｂ2Ｏ5−ＺｒＯ2、Ｎｂ2Ｏ5−ＴｉＯ2、Ｔｉ−ＳｎＯ2、Ｚｒ−ＳｎＯ2、Ｂｉ−ＳｎＯ2、Ｉｎ−ＳｎＯ2、Ａｌ−ＺｎＯ、Ｇａ−ＺｎＯなどが挙げられる。前記ＳｎＯ2−ＺｎＯは、比較的大きなＺｎＯ粒子（粒径約０．２μｍ）を中心に周りをＳｎＯ2超粒子（粒径約１５ｎｍ）で被覆したものであり、両者の複合化は質量比でＳｎＯ2：ＺｎＯ＝７０：３０〜３０：７０の範囲であることが好ましい。前記Ｎｂ2Ｏ5−ＳｒＴｉＯ3、Ｎｂ2Ｏ5−Ｔａ2Ｏ5、Ｎｂ2Ｏ5−ＺｒＯ2、及びＮｂ2Ｏ5−ＴｉＯ2などのＮｂ2Ｏ5複合体は、Ｎｂ2Ｏ5との質量比が８：２〜２：８となるように複合化される。
【００７０】
前記半導体粒子の形状は、特に制限はなく、目的に応じて適宜選定され、球形、ナノチューブ状、棒状、ウィスカー状のいずれの形状であっても構わず、形状の異なる２種類以上の粒子を混合してもよい。前記球形粒子の場合には、個数平均粒径が０．１ｎｍ以上１０００ｎｍ以下が好ましく、１ｎｍ以上１００ｎｍ以下がより好ましい。なお、粒径分布の異なる２種類以上の粒子を混合しても構わない。また、前記棒状粒子の場合には、アスペクト比が２以上５００００以下が好ましく、５以上２５０００以下がより好ましい。
【００７１】
前記多孔質層３４を形成する方法としては、特に制限はなく、半導体の種類に応じて適宜選定される。例えば、金属陽極酸化法、陰極析出法、スクリーン印刷法、スキージ法、ゾルゲル法、熱酸化法、真空蒸着法、ＤＣ及びＤＦスパッタ法、化学気相堆積法、有機金属化学気相堆積法、分子線堆積法、レーザーアブレーション法などが挙げられ、また、上記方法を組み合わせて作製してもよい。
具体的な形成方法としては、特開２００３−２５５４００に示される多孔質層の形成方法を用いればよい。
【００７２】
―電解質層―
電解質層２４としては、ＥＣ２色素３８が分散され、該分散されたＥＣ２色素３８が表示基板２０と背面基板２２との基板間を移動可能な形態であればよく、液体、ゲル状の何れであっても構わない。なお、内部に分散されたＥＣ２色素３８が電解質層２４を移動可能な形態であれば、電解質層２４が固体であってもよい。
【００７３】
電解質層２４が液体である場合には、電解質層２４は、電極２８と電極３２との電極間を十分な速度で輸送可能な電解質等の電荷輸送性物質を溶媒に溶かして用いることが好ましい。
【００７４】
この電解質としては、例えば、過過塩素酸リチウム、過塩素酸ナトリウム、過塩素酸カルシウム、塩素酸テトラブチルアンモニウム等の過塩素酸塩、ヨウ素、臭素、ＬｉＩ、ＮａＩ、ＫＩ、ＣｓＩ、ＣａＩ２、ＬｉＢｒ、ＮａＢｒ、ＫＢｒ、ＣｓＢｒ、ＣａＢｒ２等の金属ハロゲン化物、ヨウ化テトラエチルアンモニウム、ヨウ化テトラプロピルアンモニウム、ヨウ化テトラブチルアンモニウム、臭化テトラメチルアンモニウム、臭化テトラエチルアンモニウム、臭化テトラブチルアンモニウム等のアンモニウム化合物のハロゲン化塩、メチルビオロゲンクロリド、ヘキシルビオロゲンブロミド等のアルキルビオロゲン、ハイドロキノン、ナフトハイドロキノン等のポリヒドロキシベンゼン、フェロセン、フェロシアン酸塩等の鉄錯体等の少なくとも１種が用いられるが、これに限定するものではない。また、ヨウ素とヨウ化リチウム等の組合せのように、予めレドックス対（酸化還元対）を生成させる複数の電解質を混合して用いると、表示媒体１２の性能、特に電流特性が向上される。これらの中でも、ヨウ素とアンモニウム化合物、ヨウ素と金属ヨウ化物の組合せ等が好適に挙げられる。
【００７５】
これらの電解質を溶解する溶媒としては、エチレンカーボネート、プロピレンカーボネート等のカーボネート化合物、ジオキサン、ジエチルエーテル、エチレングリコールジアルキルエーテル等のエーテル類、メタノール、エタノール、イソプロピルアルコール、エチレングリコール、プロピレングリコール、ポリエチレングリコール等のアルコール類、アセトニトリル、ベンゾニトリル等のニトリル類、ジメチルホルムアミド、ジメチルスルホキシド、Ｎ−メチルピロリドン、炭酸プロピレン、炭酸エチレン等の非プロトン性極性溶媒、水等が用いられるが、これらに限定されるものではない。
【００７６】
前記溶媒における前記電解質の電解質濃度としては、０．００１ｍｏｌ／ｌ以上２ｍｏｌ／ｌ以下が望ましく、０．０１ｍｏｌ／ｌ以上１ｍｏｌ／ｌ以下がより望ましい。電解質濃度が０．００１ｍｏｌ未満の場合には、キャリアとしての機能が十分に働かなくなるため、特性が低下する場合がある。一方、２ｍｏｌ／ｌを超える場合には、それに見合う前述の効果が現れず、また、電解質溶液の粘性が高くなり、電流の低下につながることがある。
【００７７】
電解質層２４がゲル状である場合には、ポリマー添加、オイルゲル化剤添加、多官能モノマー類が、前記電解質及び前記溶媒に混合して用いられる。前記ポリマー添加によりゲル化させる場合は、「Ｐｏｌｙｍｅｒ Ｅｌｅｃｔｒｏｌｙｔｅ Ｒｅｖｉ ｅｗｓ−１及び２」（Ｊ．Ｒ．ＭａｃＣａｌｌｕｍとＣ．Ａ．Ｖｉｎｃｅｎｔの共編、ＥＬＳＥＶＩＥＲ ＡＰＰＬＩＥＤ ＳＣＩＥＮＣＥ）などに記載された化合物が使用されるが、特に、ポリアクリロニトリル、ポリフッ化ビニリデンなどが好適である。前記オイルゲル化剤添加によりゲル化させる場合は、「Ｊ．Ｃｈｅｍ Ｓｏｃ．Ｊａｐａｎ，Ｉｎｄ．Ｃｈｅｍ．Ｓｅｃ．，４６，７７９（１９４３）」、「Ｊ．Ａｍ．Ｃｈｅｍ．Ｓｏｃ．，１１１，５５４２（１９８９）」、「Ｊ．Ｃｈｅｍ．Ｓｏｃ．，Ｃｈｅｍ．Ｃｏｍｍｕｎ．，１９９３，３９０」、「Ａｎｇｅｗ．Ｃｈｅｍ．Ｉｎｔ．Ｅｄ．Ｅｎｇｌ．，３５，１９４９（１９９６）」、「Ｃｈｅｍ．Ｌｅｔｔ．，１９９６，８８５」、「Ｊ．Ｃｈｅｍ．Ｓｏｃ．，Ｃｈｅｍ．Ｃｏｍｍｕｎ．，１９９７，５４５」などに記載されている化合物が使用されるが、特に、分子構造中にアミド構造を有する化合物が望ましい。
【００７８】
また、電解質層２４としては、マトリックス材と支持電解質との混合液を重合させてフイルム状とした固体電解質層を用いても良い。
【００７９】
この支持電解質としては、特に制限はなく、目的に応じて適宜選択することができ、無機電解質であってもよいし、有機電解質であってもよい。これらは、１種単独で使用してもよいし、２種以上を併用してもよく、また、市販品であってもよく、適宜合成しても構わない。
【００８０】
前記無機電解質としては、例えば、無機酸陰イオン−アルカリ金属塩、アルカリ金属塩、アルカリ土類金属などが挙げられ、これらの中でも無機酸陰イオン−アルカリ金属塩が好ましく、無機酸リチウム塩がより好ましい。
前記無機酸陰イオン−アルカリ金属塩としては、例えば、ＸＡｓＦ６、ＸＰＦ６、ＸＢＦ４、ＸＣｌＯ４、などが挙げられ、（但し、これらにおいてＸは、Ｈ、Ｌｉ、Ｋ又はＮａを表す。）、具体的には過塩素酸リチウムなどが好適に挙げられる。
【００８１】
前記アルカリ金属塩としては、例えば、ＬｉＩ、ＫＩ、ＬｉＣＦ３ＳＯ３、ＬｉＰＦ６、ＬｉＣｌＯ４、ＬｉＢＦ４、ＬｉＳＣＮ、ＬｉＡｓＦ６、ＮａＣＦ３ＳＯ３、ＮａＰＦ６、ＮａＣｌＯ４、ＮａＩ、ＮａＢＦ４、ＮａＡｓＦ６、ＫＣＦ６ＳＯ３、ＫＰＦ６、などが挙げられる。前記有機電解質としては、例えば、有機酸陰イオン−アルカリ金属塩、四級アンモニウム塩、アニオン性界面活性剤、イミダゾリウム塩、などが挙げられ、これらの中でも有機酸陰イオン−アルカリ金属塩が好ましく、有機酸リチウム塩がより好ましい。
【００８２】
前記マトリックス材の前記電解質層における使用量としては、前記支持電解質とのモル比（マトリックス材：支持電解質）が、７０：３０以上５：９５以下であるのが好ましく、５０：５０以上１０：９０以下であるのがより好ましく、５０：５０以上２０：８０以下であるのが特に好ましい。なお、前記モル比は、前記マトリックス材のモル量と、前記支持電解質のイオンのモル量との比を意味する。該マトリックス材のモル量とは、高分子化合物のモノマー単位を１分子として換算したモル量を意味する。
【００８３】
このようなフイルム状の固体の電解質層２４は、前記マトリックス材と支持電解質との混合液に過酸化ベンゾイルやアゾビスイソブチロニトリル等の重合開始剤を少量添加したものを薄く延ばし、続いて加熱を行い重合させるか、又はイルガキュア等の光重合開始剤を添加して、紫外線照射により重合させることにより作製される。なお、このフイルムの厚さは、通常、３０μｍ以上５００μｍ以下、望ましくは５０μｍ以上２００μｍ以下である。
【００８４】
―反射層―
反射層４０は、表示基板２０と背面基板２２との基板間に設けられ、表示基板２０と背面基板２２との基板間に含有されたＥＣ色素（本実施の形態ではＥＣ１色素３６及びＥＣ２色素３８）の発色状態のときの色とは異なる光学的反射特性を有している。
【００８５】
また、反射層４０は、電解質層２４中に分散されているＥＣ２色素３８の、表示基板２０と背面基板２２との向かい合う方向への移動を阻害することの無いように構成されている。
【００８６】
なお、この反射層４０が「ＥＣ色素の発色状態の時の色とは異なる光学的反射特性を有する」とは、表示媒体１２中に封入されているＥＣ１色素３６及びＥＣ２色素３８と、反射層４０と、を各々のＥＣ色素が発色状態とされているときに対比して目視で観察した場合に、色相や明度、鮮度などにおいて、両者の差異が識別できる差異があることを意味している。
【００８７】
この反射層４０は、該反射層４０より背面基板２２側の色を遮蔽する機能を有している事が好ましい。ここで、本実施の形態における「隠蔽」とは、可視光に対して５０％以下の透過率を示す場合を意味している。
【００８８】
このため、反射層４０より表示基板２０側のＥＣ色素について、発色状態の色が表示媒体１２に表示されることとなる。
【００８９】
この反射層４０の色は、白い背景で表示が行なえるとの理由から、白色であることが好ましく、白色度が３０％以上であることが好ましく、４０％以上であることが特に好ましい。なお、この白色度は、白さの尺度をいい、具体的にはＪＩＳ−Ｐ８１２３に記載の方法に従い、ハンター白色度計やＸ−ｒｉｔｅ測色計を用いて測定した値である。
【００９０】
この反射層４０の形態としては、上記特性を有すれば特に限定されず、酸化チタン、酸化亜鉛等の材料から構成される無機材料粒子や、メタクリル酸メチル樹脂、スチレンアクリル樹脂、シリコーン樹脂、ポリテトラフルオロエチレン樹脂等の材料から構成される有機材料粒子などの粒子状の部材の集合体であってもよいし、これらの粒子が電解質層２４中に分散された形態であってもよいし、樹脂シートや、不織布等を利用してもよい。
【００９１】
反射層４０を基板間へ封入するには、例えば、インクジェット法などにより行う。また、反射層４０を基板間に固定化する場合、例えば、反射層４０を封入した後、加熱（及び必要があれば加圧）して、反射層４０を構成する粒子群表層を溶かすことで、粒子間隙を維持させつつ行われる。
【００９２】
―エレクトロクロミック色素―
次に、エレクトロクロミック色素について説明する。
【００９３】
エレクトロクロミック色素（ＥＣ色素）は、本実施の形態の表示媒体１２においては、上記に示したように、なくとも２種類のエレクトロクロミック色素が表示基板２０と背面基板２２との基板間に含有されており、一方（本実施の形態ではＥＣ１色素３６）のエレクトロクロミック色素は多孔質層３４の保持されており、他方（本実施の形態ではＥＣ２色素３８）のエレクトロクロミック色素は電解質層２４中に分散されている。また、多孔質層３４に保持されたＥＣ１色素３６、及び電解質層２４中に分散されたＥＣ２色素３８、の各々について、消色状態から発色状態へ変化するために電極２８と電極３２との間に印加される電圧の閾値が、上記式（１）の関係を満たしている。
【００９４】
本実施の形態の表示媒体１２に用いられるＥＣ色素としては、電気化学的な酸化反応及び還元反応の少なくとも一方により発色又は消色する作用を示す限り特に制限はなく、上記条件（ＥＣ１色素３６及びＥＣ２色素３８であれば、上記式（１）、双方が酸化型色素または還元型色素であり、且つ異なる色に発色する）を満たす範囲で目的に応じて適宜選択され、例えば、有機化合物、金属錯体などが好適に挙げられる。これらは、１種単独で使用してもよいし、２種以上を併用してもよい。
【００９５】
前記金属錯体としては、例えば、プルシアンブルー、金属−ビピリジル錯体、金属フェナントロリン錯体、金属−フタロシアニン錯体、メタフェリシアニド、これらの誘導体などが挙げられる。前記有機材料としては、例えば、（１）ピリジン化合物類、（２）導電性高分子類、（３）スチリル化合物類、（４）ドナー／アクセプター型化合物類、（５）その他有機色素類、などが挙げられる。
【００９６】
前記（１）ピリジン化合物類としては、例えば、ビオローゲン、ヘプチルビオローゲン（ジヘプチルビオローゲンジブロミド等）、メチレンビスピリジニウム、フェナントロリン、アゾビピリジニウム、２，２−ビピリジニウム錯体、キノリン・イソキノリン、などが挙げられる。
【００９７】
前記（２）導電性高分子類としては、例えば、ポリピロール、ポリチオフェン、ポリアニリン、ポリフェニレンジアミン、ポリアミノフェノール、ポリビニルカルバゾール、高分子ビオローゲンポリイオンコンプレックス、ＴＴＦ、これらの誘導体などが挙げられる。
【００９８】
前記（３）スチリル化合物類としては、例えば、２−［２−［４−（ジメチルアミノ）フェニル］エテニル］−３，３−ジメチルインドリノ［２，１−ｂ］オキサゾリジン、２−［４−［４−（ジメチルアミノ）フェニル］−１，３−ブタジエニル］−３，３−ジメチルインドリノ［２，１−ｂ］オキサゾリジン、２−［２−［４−（ジメチルアミノ）フェニル］エテニル］−３，３−ジメチル−５−メチルスルホニルインドリノ［２，１−ｂ］オキサゾリジン、２−［４−［４−（ジメチルアミノ）フェニル］−１，３−ブタジエニル］−３，３−ジメチル−５−スルホニルインドリノ［２，１−ｂ］オキサゾリジン、３，３−ジメチル−２−［２−（９−エチル−３−カルバゾリル）エテニル］インドリノ［２，１−ｂ］オキサゾリジン、２−［２−［４−（アセチルアミノ）フェニル］エテニル］−３，３−ジメチルインドリノ［２，１−ｂ］オキサゾリジン、などが挙げられる。
【００９９】
前記（４）ドナー／アクセプター型化合物類としては、例えば、テトラシアノキノジメタン、テトラチアフルバレン、などが挙げられる。
前記（５）その他有機色素類としては、例えば、フタル酸、カルバゾール、メトキシビフェニル、アントラキノン、キノン、ジフェニルアミン、アミノフェノール、Ｔris−アミノフェニルアミン、フェニルアセチレン、シクロペンチル化合物、ベンゾジチオリウム化合物、スクアリウム塩、シアニン、希土類フタロシアニン錯体、ルテニウムジフタロシアニン、メロシアニン、フェナントロリン錯体、ピラゾリン、酸化還元指示薬、ｐＨ指示薬、これらの誘導体、などが挙げられる。
これらの中でも、ビオローゲン系色素およびフタル酸系色素が好適である。
【０１００】
なお、本実施の形態の表示媒体１２では、ＥＣ色素としては、酸化状態では無色または極淡色の消色状態となり還元状態で発色して発色状態となる還元発色型のもの、及び還元状態では無色または極淡色の消色状態となり酸化状態で発色して発色状態となる酸化発色型のもの、が用いられ、目的に応じて適宜選択される。
さらに、発色状態において、還元または酸化の程度により数種類の色が発現する多色発色型のものを用いても良く、目的に応じて適宜選択すればよい。
【０１０１】
上述のように、表示媒体１２の基板間に含有される２種類のＥＣ色素の内の、消色状態から発色状態へ変化するために電極２８及び電極３２の電極間に印加される電圧の閾値の絶対値の小さい方のＥＣ１色素３６は、多孔質層３４に保持されている。この「保持」とは、多孔質層３４の表面及び各孔内にＥＣ色素が保持された状態を示している。多孔質層３４にＥＣ色素を保持させる方法としては、多孔質層３４の表面にＥＣ１色素３６を吸着させる方法や、多孔質層３４とＥＣ１色素３６とを化学的に結合させる方法等、従来公知の技術が適用される。
【０１０２】
例えば、真空蒸着法等のドライプロセス、スピンコート等の塗布法、電界析出法、電界重合法や保持させる化合物の溶液に浸す自然吸着法等の方法が適宜選ばれる。中でも自然吸着法は、金属酸化物層の微細孔のすみずみにむらなく確実に機能性分子が保持されうる点や、特別な装置を必要としない点、そして多くの場合は単分子層程度であり必要以上に余分な量がつかない等の多くの利点を有しており好ましい方法である。
また、多孔質層３４表面へＥＣ１色素３６を化学結合させる方法も好適に用いられる。
【０１０３】
上記自然吸着法としては、保持対象のＥＣ色素の溶液中に、良く乾燥した多孔質層３４を有する透明基板を浸漬するか、保持対象のＥＣ色素の溶液を多孔質層３４に塗布する方法が用いられる。前者の場合、浸漬法、ディップ法、ローラ法、エアーナイフ法等が使用される。浸漬法の場合、色素の吸着は室温で行ってもよいし、特開平７−２４９７９０号公報に記載されているように加熱還流して行ってもよい。また、後者の塗布方法としては、ワイヤーバー法、スライドホッパー法、エクストルージョン法、カーテン法、スピン法、スプレー法等がある。
【０１０４】
上記ＥＣ色素の溶液に用いられる、該ＥＣ色素を溶解する溶媒としては、例えば、水、アルコール類（メタノール、エタノール、ｔ−ブタノール、ベンジルアルコール等）、ニトリル類（アセトニトリル、プロピオニトリル、３−メトキシプロピオニトリル等）、ニトロメタン、ハロゲン化炭化水素（ジクロロメタン、ジクロロエタン、クロロホルム、クロロベンゼン等）、エーテル類（ジエチルエーテル、テトラヒドロフラン等）、ジメチルスルホキシド、アミド類（Ｎ，Ｎ−ジメチルホルムアミド、Ｎ，Ｎ−ジメチルアセタミド等）、Ｎ−メチルピロリドン、１，３−ジメチルイミダゾリジノン、３−メチルオキサゾリジノン、エステル類（酢酸エチル、酢酸ブチル等）、炭酸エステル類（炭酸ジエチル、炭酸エチレン、炭酸プロピレン等）、ケトン類（アセトン、２−ブタノン、シクロヘキサノン等）、炭化水素（へキサン、石油エーテル、ベンゼン、トルエン等）やこれらの混合溶媒が挙げられる。
【０１０５】
また、多孔質層３４表面へＥＣ色素（ＥＣ１色素３６）を化学結合させる方法としては、多孔質層３４の表面とＥＣ色素骨格との間に、所定の官能基を介しても良い。この官能基としては、例えば、アルキル基、フェニル基、エステル、アミド等の官能基が好適である。また、多孔質層３４の表面をシランカップリング剤等によって改質した後に、ＥＣ色素を化学結合させるようにしてもよい。
【０１０６】
多孔質層３４へのＥＣ色素（ＥＣ１色素３６）の吸着量は、多孔質層３４の単位表面積（１ｍ２）当たり０．０１ｍｍｏｌ以上１００ｍｍｏｌ以下が好ましい。また、ＥＣ１色素３６の、多孔質層３４を構成する各半導体粒子に対する吸着量は、半導体粒子１ｇ当たり０．０１ｍｍｏｌ以上１００ｍｍｏｌ以下の範囲であるのが好ましい。
なお、詳細は後述するが、多孔質層３４に、更に、互いに異なる色に発色する複数種類のＥＣ色素を吸着させる場合には、多孔質層３４に吸着させるＥＣ色素の総量が、上記範囲内であればよい。
【０１０７】
なお、多孔質層３４は、ＥＣ色素（ＥＣ１色素３６）を保持させる前に、熱処理（例えば、１００℃以上５５０℃以下で１０分間）することが好ましい。これにより、多孔質層３４表面に吸着した水分、その他の不純物が除去されると共に、多孔質層３４表面を活性化し得、ＥＣ色素の吸着が効率よく行われる。
【０１０８】
一方、表示媒体１２の基板間に含有される２種類のＥＣ色素の内の、消色状態から発色状態へ変化するために電極２８及び電極３２の電極間に印加される電圧の閾値の絶対値の大きい方のＥＣ２色素３８は、電解質層２４中に分散されている。この電解質層２４中に分散されているＥＣ色素（ＥＣ２色素３８）の電解質中濃度は、０．００１ｍｏｌ／ｌ以上２ｍｏｌ／ｌ以下が好ましく、０．０１ｍｏｌ／ｌ以上１ｍｏｌ／ｌ以下がより好ましい。
なお、電解質層２４に、更に互いに異なる色に発色する複数種類のＥＣ色素を分散させる場合には、電解質層２４中に分散させるＥＣ色素の総濃度が、上記範囲内であればよい。
【０１０９】
―酸化還元剤−
上記電解質層２４中には、酸化還元反応により発色しない（すなわち非発色の）酸化還元剤が分散されていることが好ましい（図１中、酸化還元剤４４参照）。
【０１１０】
酸化還元剤を用いることにより、基板間に配置されたＥＣ色素の酸化還元反応が効率良く進行し、ＥＣ色素の可逆的な発色効率及び消色効率が向上される。
【０１１１】
さらに、酸化還元剤は、電極２８及び電極３２の内の、ＥＣ１色素３６の保持された多孔質層３４の設けられている側とは、対極側の電極上に固定化されていることが好ましい。図１に示すように、本実施の形態では、電極２８及び電極３２の内の、電極２８側に、ＥＣ１色素３６を保持した多孔質層３４が設けられていることから、電極３２上に、酸化還元剤４４が固定化されていることが望ましい。これによって、電極２８及び電極３２の双方の電極側で、同時に効率良く酸化還元反応が生じ、表示媒体１２全体の発色効率及び消色効率が向上される。
【０１１２】
このような酸化還元剤としては、酸化還元反応により非発色の酸化還元剤であればよく、具体的には、フェロセン、フェノチアジン、ヨウ素と金属ヨウ化物の組合せ、等が挙げられる。中でも、安定性が高く、溶液の吸収係数が小さい等の観点から、フェロセンが好ましい。
【０１１３】
なお、酸化還元剤を電極３２表面に固定化する方法としては、上述した多孔質層３４にＥＣ１色素３６を保持させる方法と同じ方法を用いて、電極３２上に酸化還元剤を保持させればよい。
【０１１４】
なお、電解質層２４中に添加される酸化還元剤は、電解質層２４中において溶解または分散された状態で含有され、その電解質層２４中の濃度は、０．００１ｍｏｌ／ｌ以上２ｍｏｌ／ｌ以下が望ましく、０．０１ｍｏｌ／ｌ以上１ｍｏｌ／ｌ以下がより望ましい。
【０１１５】
―電荷蓄積部材−
また、表示基板２０と背面基板２２との基板間に含有されたＥＣ色素（ＥＣ１色素３６及びＥＣ２色素３８）の酸化還元反応を効率良く生じさせるために、図１に示すように、該基板間に電荷蓄積部材４２を設ける事が好ましい。この電荷蓄積部材４２は、電極２８及び電極３２の内の、ＥＣ１色素３６の保持された多孔質層３４の設けられている側とは、対極側の電極上に固定化されていることが望ましい。本実施の形態では、電極２８及び電極３２の内の、電極２８側に、ＥＣ１色素３６を保持した多孔質層３４が設けられていることから、電荷蓄積部材４２は、電極３２上に固定化されていることが望ましい。
【０１１６】
電荷蓄積部材４２としては、比表面積が１０００以上の部材が選択される。このような比表面積の大きい部材としては、カーボンやアルミナが好適に用いられ、具体的には、極めて多くの細孔を有する活性炭やカーボンナノチューブ等が挙げられる。これらの部材は、比表面積が大きいことから、蓄積される電荷容量が大きく、表面に極性を有している。このため、電荷蓄積部材４２を、電極２８及び電極３２の内の、ＥＣ１色素３６を保持している多孔質層３４の積層された電極２８とは、反対側の電極３２上に設けることによって、電極２８及び電極３２の２つの電極上で、同時に効率良く酸化還元反応が生じ、表示媒体１２全体の発色効率及び消色効率が向上される。
【０１１７】
上述のように構成される表示媒体１２は、各種分野において好適に使用され、例えば、ＥＣＤ（Ｅｌｅｃｔｒｏｃｈｒｏｍｉｃ Ｄｉｓｐｌａｙ）、株価の表示板等の大型表示板、防眩ミラー、調光ガラス等の調光素子、タッチパネル式キースイッチ等の低電圧駆動素子、光スイッチ、光メモリー、電子ペーパー、電子アルバムなどに好適に使用される。
【０１１８】
本実施の形態の表示媒体１２への所望の画像の表示は、具体的には、表示媒体１２を、表示装置１０に設けた構成とすることによって実現される。
【０１１９】
例えば、図１に示すように、表示装置１０を、上述の表示媒体１２と、電圧印加部１４と、制御部１６と、を含んだ構成とする。電圧印加部１４は、電極２８及び電極３２に電気的に接続されている。また電圧印加部１４は、制御部１６に信号授受可能に接続されている。
【０１２０】
制御部１６は、装置全体の動作を司るＣＰＵ（中央処理装置）と、各種データを一時的に記憶するＲＡＭ（Ｒａｎｄｏｍ  Ａｃｃｅｓｓ  Ｍｅｍｏｒｙ）と、装置全体を制御する制御プログラム等の各種プログラムが予め記憶されたＲＯＭ（Ｒｅａｄ  Ｏｎｌｙ  Ｍｅｍｏｒｙ）と、を含むマイクロコンピュータとして構成されている。
電圧印加部１４は、電極２８及び電極３２に電圧を印加するための電圧印加装置であり、制御部１６の制御に応じた電圧を電極２８及び電極３２間に印加する。
【０１２１】
この制御部１６の制御によって、表示媒体１２に所望の色が表示される。
【０１２２】
以下、表示媒体１２における作用を説明する。
【０１２３】
ここで、上述のように、表示媒体１２においては、多孔質層３４にはＥＣ１色素３６が保持され、電解質層２４中にはＥＣ２色素３８が分散されている。そして、これらのＥＣ色素の各々について、消色状態から発色状態へ変化するために電極２８と電極３２との間に印加される電圧の閾値が、上記式（１）としてＥ１＜Ｅ２の関係を満たしている。
【０１２４】
なお、上述のように、式（１）中、Ｅ１は、多孔質層３４に保持されたＥＣ１色素３６が消色状態から発色状態へ変化するために前記一対の電極間に印加される電圧の閾値の絶対値を示し、Ｅ２は、電解質層２４中に分散されたＥＣ２色素３８が消色状態から発色状態へ変化するために前記一対の電極間に印加される電圧の閾値の絶対値を示している。
【０１２５】
また、上述のように、ＥＣ１色素３６及びＥＣ２色素３８は、双方が還元型色素、または双方が酸化型色素とされている。
【０１２６】
例えば、ＥＣ１色素３６及びＥＣ２色素３８の双方が還元型色素（還元反応により発色状態となり、酸化反応により消色状態となる）であるとする。そして、電極２８側が負極となり、電極３２側が正極となるように電極２８及び電極３２の電極間に電圧が印加され、印加電圧を除々に上昇させてＥＣ１色素３６の閾値である電圧値Ｅ１の電圧が印加されると、ＥＣ１色素３６及びＥＣ２色素３８の内の、電極２８に接触して設けられた多孔質層３４に保持されている、より閾値の小さい方のＥＣ１色素３６がＥＣ２色素３８より先に還元されて、非発色状態から発色状態へ変化する（図２及び図３参照）。
すなわち、図３に示すように、電極２８と電極３２との電極間に、電極２８側を負極として電圧値Ｅ１の電圧が印加されたときには、ＥＣ１色素３６色素は還元されて発色状態にあるが、ＥＣ２色素３８は未だ還元されておらず非発色状態とされている。このため、このときには、表示媒体１２には、ＥＣ１色素３６の色のみが選択的に表示された状態となる。
【０１２７】
そして、さらに電極２８及び電極３２の電極間に印加する電圧を上昇させていく課程で、還元されてラジカルの発生した状態とされたＥＣ１色素３６に、電解質層２４中に分散されていたＥＣ２色素３８が引き寄せられると考えられる（図４参照）。
【０１２８】
そして、さらに電極２８及び電極３２の電極間に印加する電圧を上昇させて、ＥＣ２色素３８の閾値である電圧値Ｅ２の電圧が印加されると、ＥＣ２色素３８が還元されて非発色状態から発色状態へ変化する。このとき、ＥＣ１色素３６とＥＣ２色素３８とでは、ＥＣ２色素３８の方が、閾値が高い事から、ＥＣ１色素３６からＥＣ２色素３８へ、分子間において電子の移動が生じると考えられる（図５参照）。このＥＣ１色素３６とＥＣ２色素３８との分子間の電子の授受によって、多孔質層３４に保持されているＥＣ１色素３６は酸化されて消色状態となり、ＥＣ２色素３８は還元されて消色状態から発色状態へと変化すると考えられる。このため、ＥＣ１色素３６とＥＣ２色素３８とが同時に発色状態となることが抑制されて、ＥＣ１色素３６のみが消色状態となり、ＥＣ２色素３８のみが発色状態となると考えられる。
【０１２９】
一方、電極２８側を正極とし、電極３２側を負極として、電極間に印加する電圧を除々に上昇させていくと、上記とは逆の現象が生じる。
詳細には、電極２８側を正極とし、電極３２側を負極として、電極間に印加する電圧を除々に上昇させていくと、ＥＣ１色素３６及びＥＣ２色素３８の内の、ＥＣ２色素３８が先に酸化されて電子を失い、発色状態から消色状態へと変化する。そして、ＥＣ１色素３６とＥＣ２色素３８との間の分子間の電子の授受によって、ＥＣ２色素３８から失われた電子は、ＥＣ１色素３６によって受け取られ、ＥＣ１色素３６が還元されて消色状態から発色状態へと変化すると考えられる。
【０１３０】
そして更に、電極２８側を正極とし電極３２側を負極として、電極間に印加する電圧を更に除々に上昇させていくと、ＥＣ１色素３６によって受け取られた電子が電極２８へと移動し、ＥＣ１色素３６も発色状態から消色状態へと変化すると考えられる。
このため、ＥＣ１色素３６とＥＣ２色素３８とが同時に発色状態となることが抑制されて、ＥＣ１色素３６及びＥＣ２色素３８の内の、何れか一方のみが選択的に発色状態とされると考えられる。
【０１３１】
以上説明したように、本実施の形態の表示媒体１２によれば、電極２８と電極３２の内の、電極３２側に接触配置した多孔質層３４にＥＣ１色素３６を保持させ、電解質層２４中にＥＣ２色素３８を分散させた状態とする。そしてＥＣ１色素３６及びＥＣ２色素３８として、互いに発色状態の色が異なり、上記式（１）の関係を満たし、且つ双方を酸化型色素または還元型色素とする。このように構成し、電極２８及び電極３２の電極間に電圧を印加して、印加する電圧及び極性を変化させることで、印加した電圧の極性及び電圧値に応じて、ＥＣ１色素３６及びＥＣ２色素３８の内の特定のＥＣ色素のみが選択的に発色される。
【０１３２】
従って、ＥＣ色素間の混色が抑制される。
【０１３３】
なお、本実施の形態の表示媒体１２では、ＥＣ色素として、各々単色に発色するＥＣ色素を用いた場合を説明したが、互いに消色状態から発色状態へ変化するために電極間に印加される電圧の閾値の絶対値が異なり、且つ上記式（１）を満たす関係であり、且つ発色状態の色が互いに異なれば、何れか一方または双方のＥＣ色素として、発色状態において電極２８及び電極３２の電極間に印加される電圧の電圧値に応じて互いに異なる複数種類の色に発色するＥＣ色素を用いても良い。このようにすれば、電極２８及び電極３２の電極間に印加される電圧の極性及び電圧値を調整することで、更なる多色表示が可能とされ、且つ各ＥＣ色素の発色状態の色、及び発色状態における複数種類の色の間における混色が抑制され、選択的に目的の色が表示される。
【０１３４】
例えば、ＥＣ１色素３６が、ＥＣ２色素３８の発色状態の色とは異なり且つ上記式（１）の関係を満たすと共に、互いに異なる２種類の色に発色するとする。また、ＥＣ１色素３６の発色状態における、この２種類の色へ変化するために電極２８及び電極３２の電極間に印加される電圧の閾値が互いに異なるとする。この２種類の色（例えば、第１の色及び第２の色）へ変化するための該電極間に印加される電圧の閾値が、Ｅ１（Ａ）及びＥ１（Ｂ）であるとし、Ｅ１（Ａ）＜Ｅ２（Ｂ）＜Ｅ２の関係を満たすとする。
【０１３５】
また、ＥＣ１色素３６及びＥＣ２色素３８の双方が還元型色素であるとすると、この場合には、例えば、電極２８側が負極となり、電極３２側が正極となるように電極２８及び電極３２の電極間に電圧が印加され、印加電圧を除々に上昇させてＥＣ１色素３６の閾値である電圧値Ｅ１（Ａ）の電圧が印加されると、ＥＣ１色素３６及びＥＣ２色素３８の内の、電極２８に接触して設けられた多孔質層３４に保持されている、より閾値の小さい方のＥＣ１色素３６がＥＣ２色素３８より先に還元されて（図３参照）、非発色状態から発色状態へ変化して、閾値Ｅ１（Ａ）に対応する第１の色に発色した発色状態となる。
このため、このときには、表示媒体１２には、ＥＣ１色素３６の第１の色のみが選択的に表示された状態となる。
【０１３６】
そして更に、印加電圧を除々に上昇させてＥＣ１色素３６の第２の色に発色するための閾値である電圧値Ｅ２（Ａ）の電圧が印加されると、ＥＣ１色素３６の還元反応が進行して（図６参照）、閾値Ｅ１（Ｂ）に対応する第２の色に発色した発色状態となる。
このため、このときには、表示媒体１２には、ＥＣ１色素３６の第２の色のみが選択的に表示された状態となる。
【０１３７】
そして、さらに電極２８及び電極３２の電極間に印加する電圧を上昇させていく課程で、還元されてラジカルの発生した状態とされたＥＣ１色素３６に、電解質層２４中に分散されていたＥＣ２色素３８が引き寄せられると考えられる（図７参照）。
【０１３８】
そして、さらに電極２８及び電極３２の電極間に印加する電圧を上昇させて、ＥＣ２色素３８の閾値である電圧値Ｅ２の電圧が印加されると、ＥＣ２色素３８が還元されて（図８参照）非発色状態から発色状態へ変化する。このとき、ＥＣ１色素３６とＥＣ２色素３８とでは、ＥＣ２色素３８の方が、閾値が高い事から、ＥＣ１色素３６からＥＣ２色素３８へ、分子間において電子の移動が生じると考えられる。このＥＣ１色素３６とＥＣ２色素３８との分子間の電子の授受によって、多孔質層３４に保持されているＥＣ１色素３６は酸化されて消色状態となり、ＥＣ２色素３８は還元されて消色状態から発色状態へと変化すると考えられる。このため、ＥＣ１色素３６とＥＣ２色素３８とが同時に発色状態となることが抑制されて、ＥＣ１色素３６のみが消色状態となり、ＥＣ２色素３８のみが発色状態となると考えられる。
【０１３９】
一方、電極２８側を正極とし、電極３２側を負極として、電極間に印加する電圧を除々に上昇させていくと、ＥＣ１色素３６及びＥＣ２色素３８の内の、ＥＣ２色素３８が先に酸化されて電子を失い、発色状態から消色状態へと変化する。そして、ＥＣ１色素３６とＥＣ２色素３８との間の分子間の電子の授受によって、ＥＣ２色素３８から失われた電子は、ＥＣ１色素３６によって受け取られ、ＥＣ１色素３６が還元されて消色状態から発色状態へと変化し、第１の色に発色した状態となると考えられる。
【０１４０】
そして更に、電極２８側を正極とし電極３２側を負極として、電極間に印加する電圧を更に除々に上昇させることで、ＥＣ１色素３６はＥＣ２色素３８から更に電子を受け取り、ＥＣ１色素３６は第２の色に発色した状態となると考えられる。そして、更に該電圧を除々に上昇させることによって、ＥＣ１色素３６によって受け取られた電子が電極２８へと移動し、ＥＣ１色素３６も発色状態から消色状態へと変化すると考えられる。
このため、ＥＣ１色素３６の発色状態における複数種類の色（本実施の形態では、第１の色及び第２の色）、及びＥＣ２色素３８の発色状態の色の間における混色が抑制され、選択的に目的の色が表示される。
【０１４１】
このように、ＥＣ色素として、発色状態において互いに異なる複数種類の色に発色するＥＣ色素を用いることで、単色に発色するＥＣ色素を用いた場合に比べて、更なる多色表示が可能とされる。
【０１４２】
なお、上記では、ＥＣ１色素３６及びＥＣ２色素３８の内の、ＥＣ１色素３６のみを発色状態において複数種類の色に発色するＥＣ色素を用いた場合を説明したが、ＥＣ２色素３８についても同様に複数種類の色に発色するＥＣ色素を用いても良い。
【０１４３】
なお、上記実施の形態では、表示媒体１２中には、ＥＣ１色素３６及びＥＣ２色素３８の２種類のＥＣ色素のみを含有する場合を説明したが、更にＥＣ色素を含有した構成であってもよい。
【０１４４】
この場合には、図９に示すように、ＥＣ色素として、ＥＣ１色素３６及びＥＣ２色素３８とは異なる色に発色するＥＣ３色素５１と、ＥＣ１色素３６、ＥＣ２色素３８、及びＥＣ３色素５１とは異なる色に発色するＥＣ４色素５２と、を更に備えた構成とすればよい。
そして、ＥＣ３色素５１及びＥＣ４色素５２の内の、ＥＣ３色素５１のみを、ＥＣ１色素３６と共に多孔質層３４に保持させた構成とし、ＥＣ４色素５２をＥＣ２色素３８と共に電解質層２４中に分散させた構成とすればよい。なお、ＥＣ３色素５１を多孔質層３４に保持させる方法としては、ＥＣ１色素３６を多孔質層３４に保持させた方法と同じ方法を用いればよい。
【０１４５】
この場合には、ＥＣ３色素５１及びＥＣ４色素５２は、ＥＣ１色素３６及びＥＣ２色素３８が還元型色素の場合には酸化型色素とし、ＥＣ１色素３６及びＥＣ２色素３８が酸化型色素の場合には還元型色素とする。
また、ＥＣ３色素５１及びＥＣ４色素５２の、消色状態から発色状態へ変化するために電極２８及び電極３２の電極間に印加される電圧の閾値が下記式（２）の関係を満たすように、ＥＣ色素を選択すればよい。
【０１４６】
Ｅ３＜Ｅ４      式（２）
【０１４７】
式（２）中、Ｅ３は、ＥＣ３色素５１が消色状態から発色状態へ変化するために電極２８及び電極３２の電極間に印加される電圧の閾値の絶対値を示し、Ｅ４は、ＥＣ４色素５２が消色状態から発色状態へ変化するために電極２８及び電極３２の電極間に印加される電圧の閾値の絶対値を示す。
【０１４８】
例えば、ＥＣ１色素３６及びＥＣ２色素３８が還元型色素であり、ＥＣ３色素５１及びＥＣ４色素５２が酸化型色素であるとする。
【０１４９】
この場合には、電極２８側が負極となり、電極３２側が正極となるように電極２８及び電極３２の電極間に電圧を印加し、印加電圧を除々に上昇させることで、上記説明したように、ＥＣ１色素３６色素が発色状態とされた後に、ＥＣ１色素３６が非発色状態とされると共にＥＣ２色素３８が発色状態とされる色変化が生じる。
このとき、ＥＣ３色素５１及びＥＣ４色素５２については、これらは酸化型色素であることから非発色状態のままである。
【０１５０】
一方、電極２８側が正極となり、電極３２側が負極となるように電極２８及び電極３２の電極間に電圧を印加し、印加電圧を除々に上昇させることで、還元型色素であるＥＣ１色素３６及びＥＣ２色素３８については非発色状態のまま維持され、酸化型色素であるＥＣ３色素５１及びＥＣ４色素５２が、上記ＥＣ１色素３６及びＥＣ２色素３８と同様にして分子間における電子の授受により順次発色状態及び非発色状態となり、各ＥＣ色素の発色状態の色が選択的に表示されることとなる。
【０１５１】
このように、更にＥＣ１色素３６及びＥＣ２色素３８が酸化型色素である場合には、還元型色素を、ＥＣ１色素３６及びＥＣ２色素３８が還元型色素である場合には酸化型色素を更に含有することで、更なる多色表示が可能となる。
【０１５２】
以上説明したように、本実施の形態の表示媒体１２によれば、電圧印加部１４から電極２８及び電極３２の電極間に、該電極間に含まれるＥＣ色素の上記閾値（消色状態から発色状態へ変化するために電極間に印加される電圧の閾値）に応じて、消色状態から発色状態へ変化させる対象のＥＣ色素の種類に対応する極性及び電圧値の電圧を印加することで、特定のＥＣ色素の色、または特定のＥＣ色素の特定の発色状態の色のみが選択的に発色した状態とされる。このため、各ＥＣ色素の色の混色が抑制される。
【０１５３】
なお、この各ＥＣ色素を消色状態から発色状態へと変化させる電圧の電圧値及び極性は、予め制御部１６の図示を省略するメモリに表示対象の色を示す情報に対応づけて記憶しておけばよい。そして、制御部１６では、表示対象の色に対応する電圧値及び極性の電圧の印加を示す指示信号を電圧印加部１４に出力すればよい。該指示信号を入力された電圧印加部１４は、該指示信号に応じた極性及び電圧値の電圧を、電極２８と電極３２との電極間に印加すればよい。このようにすれば、所望のＥＣ色素の色、または特定のＥＣ色素の特定の発色状態の色が選択的に表示媒体１２に表示されることとなる。
【０１５４】
なお、この電圧印加部１４から電極２８及び電極３２の電極間に印加される電圧は、各ＥＣ色素の閾値の電圧値へ向かって急激に変化する電圧（例えば、矩形波で変化する電圧）であってもよいが、該閾値の電圧値へ向かって段階的または連続的に変化する電圧を印加することが望ましい。
【０１５５】
これは、上述のように、本実施の形態の表示媒体１２においては、多孔質層３４に保持されたＥＣ１色素３６（またはＥＣ３色素５１）と、電解質層２４中に分散されたＥＣ２色素３８（またはＥＣ４色素５２）と、の間の分子間において電子の授受が行われることにより、一方が消色状態となり他方が発色状態となる。この電子の授受が行われている最中には、表示色が安定しない可能性が高いことから、各ＥＣ色素の各閾値の電圧値に向かって連続的または段階的に変化する電圧を印加することで、さらにＥＣ色素間の混色が抑制されると考えられる。
【０１５６】
なお、このような電圧印加は、制御部１６による電圧印加部１４の制御によって実現される。
【実施例】
【０１５７】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【０１５８】
（実施例１）
図１に示す表示媒体１２を下記の操作により作製した。
【０１５９】
＜表示基板及び背面基板の調整＞
ＩＴＯ電極を有する厚さ１．１ｍｍのガラス基板（コーニング社製、商品名コーニング１７３７）を用意した。
【０１６０】
＜多孔質層の調整＞
表示基板側には、多孔質層としてＴｉＯ２多孔質層を設けた。具体的には、Ｓｏｌａｒｏｎｉｘ社製ＴｉＯ２ペースト（Ｔｉ−Ｎａｎｏｘｉｄｅ  ＨＴ−ＬＡＬＴ）をスキージ法で、上記表示基板のＩＴＯ電極上に６０μｍの厚みに塗布し、大気中で１３０℃３０分熱処理することで、表示基板のＩＴＯ電極上に多孔質層を設けた。得られたＴｉＯ２多孔質層の厚さは約１０μｍであった。
【０１６１】
背面基板側には、多孔質層として、ＳｎＯ２／Ｓｂ（アンチモンドープ酸化スズ）を設けた。具体的には、ＳｎＯ２／Ｓｂ粉末（粒径２０ｎｍφ）に水（ＳｎＯ２  ３０ｗｔ％）、アセチルアセトン（ＳｎＯ２に対し１０ｗｔ％）を加え、塩酸によりｐＨ１．７程度に調整した。これにより良好なＳｎＯ２水分散液が得られた。さらに、ＰＥＧ２００００をＳｎＯ２量に対し４０ｗｔ％加えてペースト状とした。このペーストをスキージ法で、背面基板のＩＴＯ電極上に６０μｍの厚みに塗布し、大気中で４５０℃２時間以上熱処理することで、背面基板のＩＴＯ電極上に多孔質層を設けた。得られたＳｎＯ２／Ｓｂ多孔質層の厚さは約８μｍであった。
【０１６２】
＜反射層の調整＞
反射層としては、フィラーとしてＴｉＯ２微粒子の分散されたポリエチレン多孔性高分子シートを用いた。厚さ３１μｍ、シート本体の反射率は９５．８％だった。
【０１６３】
＜ＥＣ１色素３６の多孔質層への吸着＞
ＥＣ１色素３６として、下記（Ｉ）に示すビオロゲン誘導体（還元型色素）を用意した。
【０１６４】
【化１】
2010134308.tif 000003
（Ｉ）
【０１６５】
このビオロゲン誘導体の２ｗｔ％水溶液に、上記ＴｉＯ２多孔質層の設けられた表示基板を２４時間浸漬させることで、ＥＣ１色素としてのビオロゲン誘導体をＴｉＯ２多孔質層上に吸着させた。上記ＴｉＯ２多孔質層の設けられた表示基板は、浸漬前に１２０℃で３０分加熱処理をした。
【０１６６】
＜電解質層の調整＞
電解質層を構成する電解液としては、過塩素酸テトラブチルアンモニウム（ＴＢＡＰ）５０ｍＭ／フェロセン５０ｍＭ／ジメチルスルホキシド（ＤＭＳＯ）溶液を用いた。
この電解液に、ＥＣ２色素３８として、下記式（II）に示すテレフタル酸ジメチル（ＤＴＰ）（還元型色素）を用意し、５０ｍＭの濃度で電解液中に溶解させた。
さらに、この電解液には、酸化還元剤として、フェロセンを５０ｍＭの濃度で電解液中に溶解させた。
【０１６７】
【化２】
2010134308.tif 000004
【０１６８】
＜表示媒体の作製＞
上記の、ＥＣ１色素３６としてのビオロゲン誘導体の吸着されたＴｉＯ２多孔質層の設けられた表示基板と、多孔質層としてＳｎＯ２／Ｓｂの設けられた背面基板と、を、１００μｍのスペーサ（テフロン（登録商標）シート）を挟んで対向配置し、該ＩＴＯ電極と、スペーサとによって区切られた領域（セル）内に、ＩＴＯ電極間の中間の位置となるように上記反射層を配置すると共に、各セル内に上記ＥＣ２色素３８としてのＤＴＰと酸化還元剤としてのフェロセンの分散された電解液を充填した。これによって、図１に示す表示媒体を調整した。
【０１６９】
なお、この表示媒体について、ＥＣ１色素３６としてのビオロゲン誘導体の、上記ＩＴＯ電極間に電圧が印加されたときに消色状態から発色状態へ変化するために印加する電圧の閾値を測定したところ、−１．５Ｖ（表示基板側が負極で背面基板側が正極）で消色状態から青色の発色状態へと変化し、−３．０Ｖで青色から黄色へ変化した。
同様に、ＥＣ２色素３８としてのＤＴＰの、上記ＩＴＯ電極間に電圧が印加されたときに消色状態から発色状態へ変化するために印加する電圧の閾値を測定したところ、−５．０Ｖ（表示基板側が負極で背面基板側が正極）で消色状態から赤色の発色状態へと変化した。
この閾値の測定は、上記調整した表示媒体において、１種類のみのＥＣ色素を含んだ構成とし、ＩＴＯ電極間に電圧を印加し、０Ｖから除々に変化させたときに色変化が生じたときの電圧値を測定することによって行った。
【０１７０】
本実施例１で調整した表示媒体について、表示基板側と背面基板側とのＩＴＯ電極間に電圧を印加しない状態（０Ｖ）では、フェロセンによるごく僅かな着色のみで、全体的には反射層の色である白色が確認された。
【０１７１】
この状態の表示媒体に、−１．５Ｖの電圧を１０秒間印加し、次に−３．０Ｖの電圧を１０秒間印加し、更に、−５．０Ｖの電圧を1５秒間印加すると、表示媒体１２の発色がそれぞれ青、黄、赤と変化した。なお、青及び黄色はビオロゲン誘導体の発色状態の色（互いに異なる電圧印加により発現する色）であり、赤は、ＤＴＰの発色状態の色である。
【０１７２】
なお、本実施例、下記実施例、及び比較例における電圧印加において、マイナスの電圧印加は、表示基板側（ＴｉＯ２多孔質層の設けられた側）のＩＴＯ電極を負極とし、背面基板側のＩＴＯ電極を正極とした電圧印加を示している。
また、プラスの電圧印加は、表示基板側のＩＴＯ電極を正極とし、背面基板側のＩＴＯ電極を負極とした電圧印加を示している。
このため、例えば、上記「表示媒体に−１．５Ｖの電圧印加」とは、表示基板側のＩＴＯ電極を負極とし、背面基板側のＩＴＯ電極を正極として１．５Ｖの電圧を印加したことを示している。
【０１７３】
このように、表示媒体において、印加電圧に応じて、ＥＣ１色素３６の２色の色が順次発現した後に、ＥＣ２色素３８の色が発現した。このため、表示媒体において、各ＥＣ色素の色、及び各ＥＣ色素の発色状態の各色が選択的に発色されたことが確認された。
【０１７４】
さらに、上記−１．５Ｖ、−３．０Ｖ、及び−５．０Ｖの各々の電圧を印加したときの、表示媒体におけるＲＧＢ反射光強度の時間変化を、キーエンス社製  超高速デジタル画像センサＣＶ−３５００を用いて測定した。測定結果を図１０、図１１、及び図１２に示した。
【０１７５】
図１０〜図１１では、各々、図に示す期間Ａに相当する期間が、上記−１．５Ｖ、−３．０Ｖ、及び−５．０Ｖの各々の電圧印加期間であり、線図５０Ｒが、赤色の反射光強度を示しており、線図５０Ｇが、緑色の反射光強度を示しており、線図５０Ｂが、青色の反射光強度を示している。
【０１７６】
図１０に示すように、−１．５Ｖの電圧印加によって、表示媒体は青色に変化したことが分かる。そして、図１１に示すように、−２．５Ｖの電圧印加によって、電圧印加直後には各ＥＣ色素の酸化還元反応により青色が表示された後に更に色が変化して黄色が表示されたことが分かる。
【０１７７】
また、−５．０Ｖの電圧印加によって、図１２に示すように、黄色から赤色に色が変化して、赤色が表示されたことが分かる。
【０１７８】
このように、ＩＴＯ電極に印加する電圧の電圧値及び極性を調整することで、目的とするＥＣ色素及びＥＣ色素の発色状態の中の特定の色を発現させることができた。
【０１７９】
また、図１２に示すように、−５．０Ｖの電圧印加直後においては黄色かが表示された後に色変化が生じて赤色が表示された状態で安定したことを示す結果が得られた。これは、多孔質層に保持されているＥＣ１色素３６としてのビオロゲン誘導体から、電解質中に分散されているＥＣ２色素３８としてのＤＴＰへ電子が移動し、ビオロゲン誘導体の消色に伴いＤＴＰが発色したことを示している。
【０１８０】
次に、電圧印加の極性を反転させて、＋３Ｖの電圧を５秒間印加したところ、発色状態が赤から黄色を経て青色に変化し、さらに透明（白色）になるという結果が観察（測定）されたた。これは、逆電圧の印加によって、電子がＤＴＰからビオロゲン誘導体を経て電極に戻ったためと考えられる。
【０１８１】
（実施例２）
上記実施例１においてＥＣ２色素３８として用いた、上記式（II）に示すテレフタル酸ジメチル（ＤＴＰ）（還元型色素）に代えて、下記式（III）に示すビフェニルジカルボン酸ジエチル（ＢＤＣＤ）（還元型色素）を用いた以外は、実施例１と同じ方法により表示媒体を作製した。
【０１８２】
【化３】
2010134308.tif 000005
【０１８３】
なお、実施例２で調整した表示媒体について、ＥＣ２色素３８としてのＢＤＣＤの、上記ＩＴＯ電極間に電圧が印加されたときに消色状態から発色状態へ変化するために印加する電圧の閾値を測定したところ、−５．０Ｖ（表示基板側が負極で背面基板側が正極）で消色状態から濃黄色の発色状態へと変化した。この閾値の測定は、実施例１と同じ方法を用いて行った。
【０１８４】
本実施例２で調整した表示媒体について、表示基板側と背面基板側とのＩＴＯ電極間に電圧を印加しない状態（０Ｖ）では、フェロセンによるごく僅かな着色のみで、全体的には反射層の色である白色が確認された。
【０１８５】
この状態の表示媒体に、−１．５Ｖの電圧を１０秒間印加し、次に−３．０Ｖの電圧を１０秒間印加し、更に、−５．０Ｖの電圧を１５秒間印加すると、表示媒体１２の発色がそれぞれ青、黄、濃黄と変化した。なお、青及び黄色はビオロゲン誘導体の発色状態の色（互いに異なる電圧印加により発現する色）であり、濃黄は、ＢＤＣＤの発色状態の色である。
このように、表示媒体において、印加電圧に応じて、ＥＣ１色素３６の２色の色が順次発現した後に、ＥＣ２色素３８の色が発現した。このため、各ＥＣ色素の色、及び各ＥＣ色素の発色状態の各色が選択的に発色されたことが確認された。
【０１８６】
（実施例３）
表示基板及び背面基板としては、実施例１で調整した、ＩＴＯ電極を有する厚さ１．１ｍｍのガラス基板（コーニング社製、商品名コーニング１７３７）を用いた。
また、実施例１と同じ方法により、表示基板側には、多孔質層としてＴｉＯ２多孔質層を設けた。また、実施例１と同じ方法により、背面基板側には、多孔質層として、ＳｎＯ２／Ｓｂ（アンチモンドープ酸化スズ）を設けた。さらに、実施例１と同じ方法により反射層を調整した。
【０１８７】
＜ＥＣ１色素３６及びＥＣ３色素５１の多孔質層への吸着＞
ＥＣ１色素３６として、上記（Ｉ）に示すビオロゲン誘導体（還元型色素）を用意した。また、さらに、ＥＣ３色素５１として、下記式（IV）に示すフェノチアジン誘導体（酸化型色素）を用意した。
【０１８８】
【化４】
2010134308.tif 000006
（Ｉ）
【０１８９】
上記ビオロゲン誘導体と、フェノチアジン誘導体と、の各々を１対１の割合で混合して２ｗｔ％水溶液とし、上記ＴｉＯ２多孔質層の設けられた表示基板を２４時間浸漬させることで、両色素（ＥＣ１色素３６としてのビオロゲン誘導体と、ＥＣ３色素５１としてのフェノチアジン誘導体と、の双方）をＴｉＯ２多孔質層上に吸着させた。
【０１９０】
＜電解質層の調整＞
電解質層を構成する電解液としては、実施例１で調整した電解液を用いた。
【０１９１】
＜表示媒体の作製＞
上記の、ＥＣ１色素３６としてのビオロゲン誘導体、及びＥＣ３色素５１としてのフェノチアジン誘導体の双方の吸着されたＴｉＯ２多孔質層の設けられた表示基板と、多孔質層としてＳｎＯ２／Ｓｂの設けられた背面基板と、を、１００μｍのスペーサを挟んで対向配置し、該ＩＴＯ電極と、スペーサとによって区切られた領域（セル）内に、ＩＴＯ電極間の中間の位置となるように上記反射層を配置すると共に、各セル内に上記実施例１で調整した、ＥＣ２色素３８としてのＤＴＰと酸化還元剤としてのフェロセンの分散された電解液を充填した。これによって、図１に示す表示媒体を調整した。
【０１９２】
なお、この表示媒体について、ＥＣ３色素５１としてのフェノチアジン誘導体の、上記ＩＴＯ電極間に電圧が印加されたときに消色状態から発色状態へ変化するために印加する電圧の閾値を実施例１と同じ方法を用いて測定したところ、＋１．２Ｖで消色状態から赤色の発色状態へと変化した。
【０１９３】
本実施例３で調整した表示媒体について、表示基板側と背面基板側とのＩＴＯ電極間に電圧を印加しない状態（０Ｖ）では、フェロセンによるごく僅かな着色のみで、全体的には反射層の色である白色が確認された。
【０１９４】
この状態の表示媒体に、−１．５Ｖの電圧を１０秒間印加し、次に−３．０Ｖの電圧を１０秒間印加し、更に、−５．０Ｖの電圧を１５秒間印加すると、表示媒体１２の発色がそれぞれ青、黄、赤と変化した。なお、青及び黄色はビオロゲン誘導体の発色状態の色（互いに異なる電圧印加により発現する色）であり、赤は、ＤＴＰの発色状態の色である。
【０１９５】
次に、表示基板側（ＴｉＯ２多孔質層の設けられた側）のＩＴＯ電極を正極とし、背面基板側のＩＴＯ電極を負極として、＋１．２Ｖの電圧を１０秒間印加したところ、表示媒体１２は赤色に発色した。なお、赤は、フェノチアジン誘導体の発色状態の色である。
【０１９６】
このように、表示媒体において、印加電圧及び極性に応じて、還元型色素であるＥＣ１色素３６の２色の色が順次発現した後に、還元型色素であるＥＣ２色素３８の色が発現した。さらに、逆極性の電圧を印加したところ、酸化型色素であるＥＣ３色素５１の色が発現した。
このため、表示媒体において、各ＥＣ色素の色、及び各ＥＣ色素の発色状態の各色が選択的に発色されたことが確認された。
【０１９７】
（実施例４）
上記実施例１で調整した表示媒体において、電解質中に酸化還元剤としてのフェロセンを添加しなかった以外は、実施例１と同じ方法により表示媒体を調整した。
【０１９８】
実施例４で調整した表示媒体について、−１．５Ｖの電圧を１０秒間印加した後に、極性を反転させて表示基板側のＩＴＯ電極を正極として＋１．５Ｖの電圧を１０秒間印加する処理を２０回行った後に、再度＋１．５Ｖの電圧を１０秒間印加して消色させたときの濃度を、表示基板の面の全領域の内の端部と中央部を含む１０点について、濃度計（Ｘ−Ｒｉｔｅ社製、Ｘ−Ｒｉｔｅ４０４Ａ）により測定した。この測定結果の濃度平均値を電圧印加前の値と比較し、増加率を求めたところ、１．８倍であった。
【０１９９】
一方、実施例１で調整した表示媒体について、同様に、−１．５Ｖの電圧を１０秒間印加した後に、極性を反転させて表示基板側のＩＴＯ電極を正極として＋１．５Ｖの電圧を１０秒間印加する処理を２０回行った後に、再度＋１．５Ｖの電圧を１０秒間印加して消色させたときの濃度を、表示基板の面の全領域の内の端部と中央部を含む１０点について、濃度計（Ｘ−Ｒｉｔｅ社製、Ｘ−Ｒｉｔｅ４０４Ａ）により測定した。この測定結果の濃度平均値を電圧印加前の値と比較し、増加率を求めたところ、１．４倍であった。
【０２００】
上記のように、電解質に酸化還元剤としてフェロセンを含む実施例１で調整した表示媒体の方が、電解質に該酸化還元剤を含まない実施例４で調整した表示媒体に比べて、白色度の低下が少なかった。これは、電解質に酸化還元剤を含む実施例１で調整した表示媒体の方が、電解質に酸化還元剤を含まない実施例４で調整した表示媒体に比べて、ビオロゲン誘導体の消え残りが少なく、酸化還元がより効率よく進行したためと考えられる。このことから、電解質への酸化還元剤の導入が、表示媒体の表示性能向上に繋がることがわかった。
【０２０１】
（実施例５）
実施例５では、実施例１で調整した、多孔質層としてＳｎＯ２／Ｓｂ（アンチモンドープ酸化スズ）の設けられた背面基板２２に代えて、ＩＴＯ電極上にカーボン電極を形成した背面基板を用いた以外は、実施例１と同じ方法により表示媒体を作製した。カーボン電極はグラファイトからなっており、炭素面が層状に重なっているため実効的な電極表面積は非常に大きく、多孔質電極として有効に機能する。
【０２０２】
このカーボン電極の形成としては、詳細には、（株）アサヒ化学研究所製のカーボンペーストＴＵ−１００−５を、（株）アサヒ化学研究所製の希釈剤（♯１００）で２倍に希釈し、スキージ法により、ＩＴＯ電極上に塗布した。これを大気中で２００℃１０分間熱処理し、背面基板上にカーボン電極を設けた構成とした。
【０２０３】
実施例５で調整した表示媒体について、−１．５Ｖの電圧を１０秒間印加した後に、極性を反転させて表示基板側のＩＴＯ電極を正極として＋１．５Ｖの電圧を１０秒間印加する処理を２０回行った後に、再度＋１．５Ｖの電圧を１０秒間印加して消色させたときの濃度を、表示基板の面の全領域の内の端部と中央部を含む１０点について、濃度計（Ｘ−Ｒｉｔｅ社製、Ｘ−Ｒｉｔｅ４０４Ａ）により測定した。この測定結果を電圧印加前の値と比較し、増加率を求めたところ、１．２倍であった。
【０２０４】
一方、実施例１で調整した表示媒体について、同様に、−１．５Ｖの電圧を１０秒間印加した後に、極性を反転させて表示基板側のＩＴＯ電極を正極として＋１．５Ｖの電圧を１０秒間印加する処理を２０回行った後に、再度＋１．５Ｖの電圧を１０秒間印加して消色させたときの濃度を、表示基板の面の全領域の内の端部と中央部を含む１０点について、濃度計（Ｘ−Ｒｉｔｅ社製、Ｘ−Ｒｉｔｅ４０４Ａ）により測定した。この測定結果の濃度平均値を電圧印加前の値と比較し、増加率を求めたところ、１．４倍であった。
【０２０５】
上記のように、背面基板側にＳｎＯ２／Ｓｂ（アンチモンドープ酸化スズ）を設けた構成の実施例１で調整した表示媒体に比べて、背面基板側にカーボン電極を設けた構成の実施例５で調整した表示媒体の方が、白色度の低下が少なかった。これは、背面基板側にカーボン電極を設けた構成の実施例５で調整した表示媒体の方が、背面基板側にＳｎＯ２／Ｓｂ（アンチモンドープ酸化スズ）を設けた構成の実施例１で調整した表示媒体に比べて、ビオロゲン誘導体の消え残りが少なく、酸化還元がより効率よく進行したためと考えられる。
このことから、ＥＣ色素の保持された多孔質層の設けられたＩＴＯ電極側とは対極側への、カーボン電極の導入が、表示媒体の表示性能向上に繋がることがわかった。
【０２０６】
（実施例６）
実施例１で調整した表示媒体について、−５．０Ｖと＋５．０Ｖとの間で周期的に変化し、電圧波形として矩形波で変化する電圧を印加した。具体的には、−５．０Ｖの電圧を２５秒間継続印加した後に、極性を反転させて表示基板側のＩＴＯ電極を正極として＋５．０Ｖの電圧を２５秒間継続印加することによって、＋５．０Ｖと−５．０Ｖの間を矩形波で変化する電圧の印加を繰り替えし１００回行ない、１秒毎に表示基板の面の中央部のＲＧＢ反射光強度の時間変化を、キーエンス社製  超高速デジタル画像センサＣＶ−３５００を用いて測定、記録した。
【０２０７】
また、実施例１で調整した表示媒体について、−５．０Ｖと＋５．０Ｖとの間で周期的に変化し、電圧波形として三角波で変化する電圧を印加した。１周期は５０秒とした。具体的には、０Ｖから−５．０Ｖに向かって除々に電圧を変化させて−５．０Ｖに到達した後に、極性を反転させて＋５．０Ｖに向かって除々に電圧を変化させて＋５．０Ｖの電圧を印加する一連の処理を、繰り返し１００回行ない、１秒毎に表示基板の面の中央部のＲＧＢ反射光強度の時間変化を、キーエンス社製  超高速デジタル画像センサＣＶ−３５００を用いて測定、記録した。
【０２０８】
その結果、実施例１で調整した表示媒体に、上記矩形波で変化する電圧を繰り返し印加した場合には、５０回の該矩形波の電圧印加によって、表示媒体における消色状態と発色状態の変化がみられなくなった。
一方、実施例１で調整した表示媒体に、上記三角波で変化する電圧を繰り返し印加したところ、５０回を超えても、表示媒体において発色状態と消色状態との切り替えが良好に生じ、１２０回を超えても劣化は見られなかった。
【０２０９】
このため、表示媒体に印加する電圧は、閾値の電圧に向かって除々に変化する電圧を印加する方が、急激に閾値の電圧に向かって変化する電圧を印加するよりも、表示劣化が抑制されたという結果が得られた。
【０２１０】
（比較例１）
本比較例１では、実施例１で用いたＥＣ色素３６に代えて、下記色素を用いた。
また、本比較例１では、電解質層を構成する電解液として、実施例１で用いた電解液に代えて、下記電解液を用いた。
また、実施例１では、ＥＣ色素３６を多孔質層に吸着させたが、本比較例１では、実施例１で用いた多孔質層（ＴｉＯ２多孔質層）に色素を吸着させなかった。
上記以外は、実施例１と同様にして表示媒体を作製した。
【０２１１】
詳細には、実施例１で用いたＥＣ１色素３６としての上記（Ｉ）に示すビオロゲン誘導体に代えて、該ビオロゲン誘導体の両末端がエチル基である色素(以下、色素（Ｖ）と称する)を用意した。
また、電解質層を構成する電解液としては、過塩素酸テトラブチルアンモニウム（ＴＢＡＰ）５０ｍＭ／ジメチルスルホキシド（ＤＭＳＯ）溶液を用いた（すなわち、実施例１で用いた電解質におけるフェロセンを含めない形態）。
【０２１２】
＜表示媒体の作製＞
色素の吸着されていないＴｉＯ２多孔質層（色素が吸着されていない以外は実施例１と同一）の設けられた表示基板と、多孔質層としてＳｎＯ２／Ｓｂの設けられた背面基板と、を、１００μｍのスペーサ（テフロン（登録商標）シート）を挟んで対向配置し、該ＩＴＯ電極と、スペーサとによって区切られた領域（セル）内に、ＩＴＯ電極間の中間の位置となるように上記反射層を配置すると共に、各セル内に実施例１で用いたＤＴＰと、本比較例で調整した電解液を充填した。これによって、電解液中に、ＤＴＰと、色素（Ｖ）と、の分散された表示媒体を調整した。
【０２１３】
本比較例１で調整した表示媒体について、表示基板側と背面基板側とのＩＴＯ電極間に電圧を印加しない状態（０Ｖ）では、全体的には反射層の色である白色が確認された。
【０２１４】
この状態の表示媒体に、−１．５Ｖの電圧を１０秒間印加すると、青色発色が見られたが、次に−３．０Ｖの電圧を１０秒間印加しても、色変化は観察されず、青色発色のままであった。更に、−５．０Ｖの電圧を1５秒間印加すると、紫色の発色が見られた。
上述のように、青及び黄色はビオロゲン誘導体の発色状態の色（互いに異なる電圧印加により発現する色）であり、赤は、ＤＴＰの発色状態の色である。このため、本比較例１では、各色素の混色状態となり、各色素の選択的な発色は観察されなかった。
【図面の簡単な説明】
【０２１５】
【図１】本実施の形態の表示装置を示す模式図である。
【図２】本実施の形態の表示媒体の表示基板側を拡大した模式的な断面図である。
【図３】本実施の形態の表示媒体の表示基板側を拡大した模式的な断面図である。
【図４】本実施の形態の表示媒体の表示基板側を拡大した模式的な断面図である。
【図５】本実施の形態の表示媒体の表示基板側を拡大した模式的な断面図である。
【図６】本実施の形態の表示媒体の表示基板側を拡大した模式的な断面図である。
【図７】本実施の形態の表示媒体の表示基板側を拡大した模式的な断面図である。
【図８】本実施の形態の表示媒体の表示基板側を拡大した模式的な断面図である。
【図９】本実施の形態の表示装置の図１とは異なる態様を示す模式図である。
【図１０】実施例１における表示媒体の反射強度の測定結果を示す線図である。
【図１１】実施例１における表示媒体の反射強度の測定結果を示す線図である。
【図１２】実施例１における表示媒体の反射強度の測定結果を示す線図である。
【符号の説明】
【０２１６】
１０   表示装置
１２   表示媒体
１４   電圧印加部
１６   制御部
２０   表示基板
２２   背面基板
２４   電解質層
２６   支持基板
２８   電極
３０   支持基板
３２   電極
３４   多孔質層
３６   ＥＣ１色素
３８   ＥＣ２色素
４０   反射層
４２   電荷蓄積部材
４４   酸化還元剤
５１  ＥＣ３色素
５２  ＥＣ４色素
【図１】
2010134308.tif 000007
【図２】
2010134308.tif 000008
【図３】
2010134308.tif 000009
【図４】
2010134308.tif 000010
【図５】
2010134308.tif 000011
【図６】
2010134308.tif 000012
【図７】
2010134308.tif 000013
【図８】
2010134308.tif 000014
【図９】
2010134308.tif 000015
【図１０】
2010134308.tif 000016
【図１１】
2010134308.tif 000017
【図１２】
2010134308.tif 000018